(57)【要約】      （修正有）【課題】インクｐＨが６．５〜８．５の範囲外の場合に比べて、特定化合物を含むインクの保存安定性と、インクジェット記録した際の画質低下の抑制とを両立する、水性インクジェット記録用インクの提供。【解決手段】水と、水溶性有機溶剤と、色材と、式（Ｉ）で表されるスクアリリウム化合物とを含み、インクｐＨが６．５〜８．５の範囲である、水性インクジェット記録用インク。2018048282.tif 000017【選択図】なし【特許請求の範囲】
【請求項１】
水と、水溶性有機溶剤と、色材と、下記一般式（I）で示される構造を有する特定化合物とを含み、
インクｐＨが６．５以上８．５以下の範囲であることを特徴とする水性インクジェット記録用インク。
【化１】
2018048282.tif 000014
【化２】
2018048282.tif 000015
（一般式（Ｉ）において、Ｒａ，Ｒｂ，Ｒｃ，Ｒｄは、それぞれ独立して、一般式（I−Ｒ）で示される構造あるいは分岐していない炭素数１以上６以下のアルキル基を表す。Ｒ１は、水素原子またはメチル基、ｎは０以上３以下の整数を表す。一般式（I−Ｒ）で示される構造の総炭素数は６以下である。）
【請求項２】
さらに樹脂分散剤を含み、前記特定化合物がインク中で分散されていることを特徴とする、請求項１に記載の水性インクジェット記録用インク。
【請求項３】
前記樹脂分散剤が、下記一般式（ＩＩ）で示される構成単位と、アルキル（メタ）アクリレートに由来する構成単位とを含み、酸価が６ｍｇＫＯＨ／ｇ以上１００ｍｇＫＯＨ／ｇ以下であるビニルポリマーであることを特徴とする、請求項２に記載の水性インクジェット記録用インク。
【化３】
2018048282.tif 000016
（一般式（ＩＩ）において、Ｒ２は、水素原子、メチル基、あるいは−Ｘ−Ｒ３−Ａ１を示し、Ｒ４は、水素原子、あるいは−Ｘ−Ｒ３−Ａ１を示し、Ｘは、−Ｃ（＝Ｏ）−，−Ｃ（＝Ｏ）Ｏ−，−Ｃ（＝Ｏ）ＮＨ−，−ＯＣ（＝Ｏ）−，フェニレン、複素環の２価基、あるいは単結合を示し、Ｒ３は、２価の連結基、あるいは単結合を示し、Ａ１は、−ＳＯ３Ｈ、−ＣＯＯＨまたは−ＯＰＯ３Ｈ２を示す。一般式（IＩ）で示される繰り返し単位において、同一単位で−Ｘ−Ｒ３−Ａ１が２個以上存在する場合は、Ｘ、Ｒ３またはＡ１はそれぞれ互いに同じでも異なっていてもよい。また、異なる構造の単位が同一分子内に複数存在してもよい。）
【請求項４】
前記樹脂分散剤が、ポリエステルであることを特徴とする、請求項２に記載の水性インクジェット記録用インク。
【請求項５】
水と、水溶性有機溶剤と、色材としてカーボンブラックを含むブラックインクと、請求項１〜４のいずれか１項に記載の水性インクジェット記録用インクであって前記色材が有彩色の色材である１種または複数のカラーインクとから構成されることを特徴とする水性インクジェット記録用インクセット。
【請求項６】
請求項１〜４のいずれか１項に記載の水性インクジェット記録用インクまたは請求項５に記載の水性インクジェット記録用インクセットを記録ヘッドより吐出して記録媒体に付与した後、中心波長が７５０ｎｍ以上９５０ｎｍ以下の範囲にある近赤外レーザを照射しインク乾燥を行って記録することを特徴とするインクジェット記録方法。
【請求項７】
各色インクごとに、記録媒体にインクを付与した後、中心波長が７５０ｎｍ以上９５０ｎｍ以下の範囲にある近赤外レーザを照射することを繰り返し行って記録することを特徴とする、請求項６に記載のインクジェット記録方法。
【請求項８】
各色インクごとに、記録媒体にインクを付与した後、中心波長が７５０ｎｍ以上９５０ｎｍ以下の範囲にある近赤外レーザを照射することを繰り返し行い、最後に記録するインクを記録媒体に付与した後は、近赤外レーザを照射せずに記録媒体を加熱してインク乾燥を行うことを特徴とする、請求項６に記載のインクジェット記録方法。
【請求項９】
全色のインクを記録媒体に付与した後、中心波長が７５０ｎｍ以上９５０ｎｍ以下の範囲にある近赤外レーザを照射することを特徴とする、請求項６に記載のインクジェット記録方法。
【請求項１０】
請求項１〜４のいずれか１項に記載の水性インクジェット記録用インクまたは請求項５に記載の水性インクジェット記録用インクセットを吐出して記録媒体にインクを付与する記録ヘッドと、
前記記録媒体に付与されたインクに対して、中心波長が７５０ｎｍ以上９５０ｎｍ以下の範囲にある近赤外レーザを照射する近赤外レーザ発光装置と、
を備えることを特徴とするインクジェット記録装置。
【発明の詳細な説明】
【技術分野】
【０００１】
本発明は、水性インクジェット記録用インク、水性インクジェット記録用インクセット、インクジェット記録方法、およびインクジェット記録装置に関する。
【背景技術】
【０００２】
大量印刷用の水性インクジェット記録装置において、ホームおよびオフィス向けの水性インクジェット記録装置に比べて高速印刷が求められており、画像定着等の点から、印刷後に乾燥装置を用いてインク中に含まれる溶媒を蒸発させている。
【０００３】
このような水性インクジェット記録装置において、近赤外線吸収能力を有する近赤外線吸収剤をインクに添加し、印刷後に近赤外線照射によって乾燥、定着させる方法が提案されている。記録媒体上に印刷されたインクに対し、近赤外線を照射して急速にインク中の溶媒を蒸発させることにより、溶媒の記録媒体への浸透、拡散等が抑制され、画質が向上する。
【０００４】
例えば、特許文献１には、溶媒中で極大吸収波長における透過濃度が１．０であるときに４２０ｎｍにおける透過濃度が０．０３未満であるスクアリリウム染料等の染料を含有するインクジェット記録液が記載されている。
【０００５】
特許文献２には、少なくとも色材、水、水溶性有機溶剤、および８００ｎｍ以上１２００ｎｍ以下に最大吸収波長を持つ、フタロシアニン化合物、オニウム化合物、シアニン化合物、ニッケル錯体の中から選ばれる近赤外線吸収剤を含み、該近赤外線吸収剤が樹脂微粒子に吸着または内包されて、近赤外線吸収剤含有樹脂微粒子の状態で分散している水性インクジェット記録用インクが記載されている。
【先行技術文献】
【特許文献】
【０００６】
【特許文献１】特開２００２−０８０７６４号公報
【特許文献２】特開２０１３−１８９５９６号公報
【発明の概要】
【発明が解決しようとする課題】
【０００７】
本発明の目的は、インクｐＨが６．５以上８．５以下の範囲外の場合に比べて、特定化合物を含むインクの保存安定性と、インクジェット記録した際の画質低下の抑制とを両立する、水性インクジェット記録用インク、水性インクジェット記録用インクセット、そのインクおよびインクセットを用いるインクジェット記録方法、インクジェット記録装置を提供することにある。
【課題を解決するための手段】
【０００８】
請求項１に係る発明は、水と、水溶性有機溶剤と、色材と、下記一般式（I）で示される構造を有する特定化合物とを含み、インクｐＨが６．５以上８．５以下の範囲である、水性インクジェット記録用インクである。
【化１】
2018048282.tif 000002
【化２】
2018048282.tif 000003
（一般式（Ｉ）において、Ｒａ，Ｒｂ，Ｒｃ，Ｒｄは、それぞれ独立して、一般式（I−Ｒ）で示される構造あるいは分岐していない炭素数１以上６以下のアルキル基を表す。Ｒ１は、水素原子またはメチル基、ｎは０以上３以下の整数を表す。一般式（I−Ｒ）で示される構造の総炭素数は６以下である。）
【０００９】
請求項２に係る発明は、さらに樹脂分散剤を含み、前記特定化合物が前記樹脂分散剤によりインク中で分散されている、請求項１に記載の水性インクジェット記録用インクである。
【００１０】
請求項３に係る発明は、前記樹脂分散剤が、下記一般式（ＩＩ）で示される構成単位と、アルキル（メタ）アクリレートに由来する構成単位とを含み、酸価が６ｍｇＫＯＨ／ｇ以上１００ｍｇＫＯＨ／ｇ以下であるビニルポリマーである、請求項２に記載の水性インクジェット記録用インクである。
【化３】
2018048282.tif 000004
（一般式（ＩＩ）において、Ｒ２は、水素原子、メチル基、あるいは−Ｘ−Ｒ３−Ａ１を示し、Ｒ４は、水素原子、あるいは−Ｘ−Ｒ３−Ａ１を示し、Ｘは、−Ｃ（＝Ｏ）−，−Ｃ（＝Ｏ）Ｏ−，−Ｃ（＝Ｏ）ＮＨ−，−ＯＣ（＝Ｏ）−，フェニレン、複素環の２価基、あるいは単結合を示し、Ｒ３は、２価の連結基、あるいは単結合を示し、Ａ１は、−ＳＯ３Ｈ、−ＣＯＯＨまたは−ＯＰＯ３Ｈ２を示す。一般式（IＩ）で示される繰り返し単位において、同一単位で−Ｘ−Ｒ３−Ａ１が２個以上存在する場合は、Ｘ、Ｒ３またはＡ１はそれぞれ互いに同じでも異なっていてもよい。また、異なる構造の単位が同一分子内に複数存在してもよい。）
【００１１】
請求項４に係る発明は、前記樹脂分散剤が、ポリエステルである、請求項２に記載の水性インクジェット記録用インクである。
【００１２】
請求項５に係る発明は、水と、水溶性有機溶剤と、色材としてカーボンブラックを含むブラックインクと、請求項１〜４のいずれか１項に記載の水性インクジェット記録用インクであって前記色材が有彩色の色材である１種または複数のカラーインクとから構成される、水性インクジェット記録用インクセットである。
【００１３】
請求項６に係る発明は、請求項１〜４のいずれか１項に記載の水性インクジェット記録用インクまたは請求項５に記載の水性インクジェット記録用インクセットを記録ヘッドより吐出して記録媒体に付与した後、中心波長が７５０ｎｍ以上９５０ｎｍ以下の範囲にある近赤外レーザを照射しインク乾燥を行って記録する、インクジェット記録方法である。
【００１４】
請求項７に係る発明は、各色インクごとに、記録媒体にインクを付与した後、中心波長が７５０ｎｍ以上９５０ｎｍ以下の範囲にある近赤外レーザを照射することを繰り返し行って記録する、請求項６に記載のインクジェット記録方法である。
【００１５】
請求項８に係る発明は、各色インクごとに、記録媒体にインクを付与した後、中心波長が７５０ｎｍ以上９５０ｎｍ以下の範囲にある近赤外レーザを照射することを繰り返し行い、最後に記録するインクを記録媒体に付与した後は、近赤外レーザを照射せずに記録媒体を加熱してインク乾燥を行う、請求項６に記載のインクジェット記録方法である。
【００１６】
請求項９に係る発明は、全色のインクを記録媒体に付与した後、中心波長が７５０ｎｍ以上９５０ｎｍ以下の範囲にある近赤外レーザを照射する、請求項６に記載のインクジェット記録方法である。
【００１７】
請求項１０に係る発明は、請求項１〜４のいずれか１項に記載の水性インクジェット記録用インクまたは請求項５に記載の水性インクジェット記録用インクセットを吐出して記録媒体にインクを付与する記録ヘッドと、前記記録媒体に付与されたインクに対して、中心波長が７５０ｎｍ以上９５０ｎｍ以下の範囲にある近赤外レーザを照射する近赤外レーザ発光装置と、を備える、インクジェット記録装置である。
【発明の効果】
【００１８】
請求項１に係る発明によると、インクｐＨが６．５以上８．５以下の範囲外の場合に比べて、特定化合物を含むインクの保存安定性と、インクジェット記録した際の画質低下の抑制とを両立する水性インクジェット記録用インクが提供される。
【００１９】
請求項２に係る発明によると、上記特定化合物が樹脂分散剤によりインク中で分散されていない場合に比べて、保存安定性が良好である水性インクジェット記録用インクが提供される。
【００２０】
請求項３に係る発明によると、樹脂分散剤が、上記一般式（IＩ）で示される繰り返し単位を有する樹脂ではない場合に比べて、保存安定性が良好である水性インクジェット記録用インクが提供される。
【００２１】
請求項４に係る発明によると、樹脂分散剤がポリエステルではない場合に比べて、保存安定性が良好である水性インクジェット記録用インクが提供される。
【００２２】
請求項５に係る発明によると、インクｐＨが６．５以上８．５以下の範囲外の場合に比べて、特定化合物を含むインクの保存安定性と、インクジェット記録した際の画質低下の抑制とを両立する水性インクジェット記録用インクセットが提供される。
【００２３】
請求項６に係る発明によると、インクｐＨが６．５以上８．５以下の範囲外の場合に比べて、特定化合物を含むインクの保存安定性と、インクジェット記録した際の画質低下の抑制とを両立するインクジェット記録方法が提供される。
【００２４】
請求項７に係る発明によると、近赤外レーザを照射しない場合に比べて、良好な画質が得られるインクジェット記録方法が提供される。
【００２５】
請求項８に係る発明によると、最後に記録するインクを記録媒体に付与した後は近赤外レーザを照射する場合に比べて、良好な画質が得られるインクジェット記録方法が提供される。
【００２６】
請求項９に係る発明によると、近赤外レーザを照射しない場合に比べて、良好な画質が得られるインクジェット記録方法が提供される。
【００２７】
請求項１０に係る発明によると、インクｐＨが６．５以上８．５以下の範囲外の場合に比べて、特定化合物を含むインクの保存安定性と、インクジェット記録した際の画質低下の抑制とを両立するインクジェット記録装置が提供される。
【図面の簡単な説明】
【００２８】
【図１】本発明の実施形態に係るインクジェット記録装置の一例を示す概略構成図である。
【図２】本発明の実施形態に係るインクジェット記録装置の他の例を示す概略構成図である。
【図３】本発明の実施形態に係るインクジェット記録装置の他の例を示す概略構成図である。
【発明を実施するための形態】
【００２９】
本発明の実施の形態について以下説明する。本実施形態は本発明を実施する一例であって、本発明は本実施形態に限定されるものではない。
【００３０】
水性インクジェット記録において、浸透性の記録媒体を用いる場合、定着性は確保できるものの、インク中の溶媒が蒸発する前に記録媒体への浸透、拡散が発生することにより、画像にじみ等の画像欠陥が発生したり、画像濃度が十分でない場合がある。一方、印刷用塗工紙等の低浸透性の記録媒体を用いる場合、インク中の溶媒が蒸発する前に、記録媒体上でインク滴間の打滴干渉により、ムラ、白スジ等の画像欠陥が発生しやすかった。
【００３１】
本発明者らは、水性インクジェット記録におけるインク乾燥方式として、近赤外レーザを搭載し、記録媒体上に印刷された、特定の特定化合物を含むインクに対し、近赤外線を照射することにより、急速にインク中の水分等の溶媒を蒸発させ、画質低下の抑制をはかると共に、インクｐＨを特定の範囲に調整することにより、インクの保存安定性の点でも問題ないことを見出した。これにより、特定化合物を含むインクの保存安定性と、インクジェット記録した際の画質低下の抑制とが両立される。また、低浸透性の記録媒体を用いる場合でも記録した際の画像欠陥の発生が抑制され、かつインクの保存安定性とが両立される。
【００３２】
インクを記録媒体に印刷後、近赤外レーザを照射することにより、急速にインクが蒸発し、浸透性の記録媒体を用いる場合には、定着性を確保した上で、インク中の溶媒が蒸発する前に記録媒体への浸透、拡散が発生することによる画像にじみ等の画像欠陥の発生や、画像濃度の低下が抑制される。印刷用塗工紙等の低浸透性の記録媒体を用いる場合には、インク中の溶媒が蒸発する前に記録媒体上でのインク滴間の打滴干渉が発生することによるムラ、白スジ等の画像欠陥の発生が抑制される。また、インクｐＨが６．５以上８．５以下の範囲にあることにより、経時での特定化合物の劣化、および顔料分散安定性の悪化等が抑制される。
【００３３】
＜水性インクジェット記録用インク＞
本実施形態に係る水性インクジェット記録用インクは、水と、水溶性有機溶剤と、色材と、下記一般式（I）で示される構造を有する特定化合物とを含み、インクｐＨが６．５以上８．５以下の範囲であるインクである。以下、本実施形態に係る水性インクジェット記録用インクに含まれる各成分について説明する。
【００３４】
（特定化合物）
本実施形態に係る水性インクジェット記録用インクは、特定化合物を含有する。本実施形態に係る水性インクジェット記録用インクにおける、特定構造の特定化合物は、以下の一般式（Ｉ）で示される構造を有するスクアリリウム化合物である。
【化４】
2018048282.tif 000005
【化５】
2018048282.tif 000006
（一般式（Ｉ）において、Ｒａ，Ｒｂ，Ｒｃ，Ｒｄは、それぞれ独立して、一般式（I−Ｒ）で示される構造あるいは分岐していない炭素数１以上６以下のアルキル基を表す。Ｒ１は、水素原子（Ｈ）またはメチル基、ｎは０以上３以下の整数を表す。一般式（I−Ｒ）で示される構造の総炭素数は６以下である。一般式（Ｉ）において、Ｒａ，Ｒｂ，Ｒｃ，Ｒｄは、それぞれ独立して、一般式（I−Ｒ）で示される構造であることが好ましく、Ｒ１は、メチル基であることが好ましく、ｎは０または１であることが好ましい。）
【００３５】
上記特定化合物は、中心波長が７５０ｎｍ以上９５０ｎｍ以下の範囲にある近赤外線、特に８００ｎｍ以上８５０ｎｍ以下の近赤外線の吸収性に優れ、かつ経時で分解しにくく、また水中での分散安定性にも優れている。特定化合物としては、インクとして求められている色相を変化させ難いものが選択される。
【００３６】
インクｐＨは、６．５以上８．５以下の範囲であり、６．７以上８．２以下の範囲であることが好ましい。上記特定化合物は経時で分解しにくい優れた特性を有するが、上記特定化合物を水中に分散した場合、特定化合物分散液および特定化合物を添加したインクのｐＨが８．５を超えると、特定化合物の分解が進行してしまい、近赤外線吸収効率の低下が発生し、よってインクの蒸発速度が遅くなり、浸透性の記録媒体を用いる場合には記録媒体へのインクの浸透、拡散が発生し、低浸透性の記録媒体を用いる場合にはインク滴間の打滴干渉が発生する。また、高速印刷が困難となる。
【００３７】
また、インクのｐＨが６．５未満になると、色材の吸収スペクトルが変化し、本来とは異なる色調を呈するようになり、また、色材および特定化合物の水中での分散安定性も悪化し、経時により凝集物が生じ、沈降等が生じる。このような現象は、特定化合物を含まない場合には観察されず、色材と特定化合物との相互作用による影響によるものと推定される。
【００３８】
上記特定化合物としては、例えば、下記構造式（Ａ），（Ｂ）に示す特定化合物が挙げられる。ここで、下記構造式（Ａ）に示す特定化合物は、上記一般式（Ｉ）において、Ｒａ，Ｒｂ，Ｒｃ，Ｒｄは一般式（I−Ｒ）で示され、Ｒ１はメチル基、ｎは０である構造である。下記構造式（Ｂ）に示す特定化合物は、上記一般式（Ｉ）において、Ｒａ，Ｒｂ，Ｒｃ，Ｒｄは一般式（I−Ｒ）で示され、Ｒ１はメチル基、ｎは１である構造である。
【００３９】
【化６】
2018048282.tif 000007
【化７】
2018048282.tif 000008
【００４０】
本実施形態に係る水性インクジェット記録用インクにおける特定化合物の含有量としては、所望の近赤外線吸収量や、装置によるインク吐出量等に応じて決めればよい。特定化合物の含有量は、例えば、インク全体に対して、０．００１質量％以上０．５質量％以下の範囲であり、０．００５質量％以上０．３質量％以下の範囲であることがより好ましい。水性インクジェット記録用インクにおける特定化合物の含有量が０．００１質量％未満であると、近赤外線吸収量が不足する場合があり、０．５質量％を超えると、インクの色調に影響が出たり、近赤外吸収剤が析出したりする場合がある。
【００４１】
（樹脂分散剤）
本実施形態に係る水性インクジェット記録用インクは、さらに樹脂分散剤を含み、特定化合物が樹脂分散剤によりインク中で分散されていることが好ましい。特定化合物は水への溶解性が低いまたは不溶であるため、樹脂分散剤を用いて水中に微粒子分散されることが好ましい。
【００４２】
ここで、「分散されている」および「微粒子分散されている」とは、インク中の特定化合物を含む分散体の体積平均粒径が例えば５ｎｍ以上１５０ｎｍ以下の範囲、好ましくは１０ｎｍ以上８０ｎｍ以下の範囲の状態で分散されていることをいう。レーザ回折式粒度分布測定装置を用いてインクの体積平均粒径を測定すれば、通常は、色材（顔料）の粒度分布ピークと特定化合物分散体の粒度分布ピークとが分離しているため、インクにおいて特定化合物が樹脂分散剤により上記体積平均粒径で分散されていることが判別できる。
【００４３】
樹脂分散剤としては、従来公知のものが挙げられ、水不溶性型樹脂、水分散（自己乳化）型樹脂、水溶性型樹脂のいずれのものであってもよいが、特定化合物分散物の製造容易性等の点で、水不溶性型樹脂、水分散（自己乳化）型樹脂が好ましく、分散安定性等の点で水分散（自己乳化）型樹脂が特に好ましい。樹脂分散剤が水溶性型樹脂であると、特定化合物がインク中で分散、乳化されにくくなる場合がある。
【００４４】
水分散（自己乳化）型樹脂の樹脂分散剤は、下記（ａ）−（ｇ）から選ばれる少なくとも１種が好ましい。
（ａ）ポリウレタン
（ｂ）ポリエステル
（ｃ）ポリアミド
（ｄ）ポリウレア
（ｅ）ポリカーボネート
（ｆ）下記一般式（ＩＩ）で示される構成単位（繰り返し単位）と、アルキル（メタ）アクリレートに由来する構成単位とを含み、酸価が６ｍｇＫＯＨ／ｇ以上１００ｍｇＫＯＨ／ｇ以下であるビニルポリマー
【化８】
2018048282.tif 000009
（一般式（ＩＩ）において、Ｒ２は、水素原子（Ｈ）、メチル基、あるいは−Ｘ−Ｒ３−Ａ１を示し、Ｒ４は、水素原子、あるいは−Ｘ−Ｒ３−Ａ１を示し、Ｘは、−Ｃ（＝Ｏ）−，−Ｃ（＝Ｏ）Ｏ−，−Ｃ（＝Ｏ）ＮＨ−，−ＯＣ（＝Ｏ）−，フェニレン、複素環の２価基、あるいは単結合を示し、Ｒ３は、２価の連結基、あるいは単結合を示し、Ａ１は、−ＳＯ３Ｈ、−ＣＯＯＨまたは−ＯＰＯ３Ｈ２を示す。一般式（IＩ）で示される繰り返し単位において、同一単位で−Ｘ−Ｒ３−Ａ１が２個以上存在する場合は、Ｘ、Ｒ３またはＡ１はそれぞれ互いに同じでも異なっていてもよい。また、異なる構造の単位が同一分子内に複数存在してもよい。）
（ｇ）親水性の構成単位として少なくとも１種がカルボキシ基を有する構成単位と、アルキル（メタ）アクリレートに由来する構成単位とを含み、酸価が１５ｍｇＫＯＨ／ｇ以上１５０ｍｇＫＯＨ／ｇ以下であるポリマー
【００４５】
（ｆ）ビニルポリマーにおける上記一般式（ＩＩ）で示される構成単位としては、例えば、アクリル酸（Ｒ２＝Ｒ４＝Ｈ、Ｘ＝Ｒ３＝単結合、Ａ１＝−ＣＯＯＨ）、メタクリル酸（Ｒ２＝−ＣＨ３、Ｒ４＝Ｈ、Ｘ＝Ｒ３＝単結合、Ａ１＝−ＣＯＯＨ）、アクリル酸−２−カルボキシエチル（β−カルボキシエチルアクリレート）（Ｒ２＝Ｒ４＝Ｈ、Ｘ＝−Ｃ（＝Ｏ）Ｏ−、Ｒ３＝−ＣＨ２ＣＨ２−、Ａ１＝−ＣＯＯＨ）、スチレンカルボン酸（Ｒ２＝Ｒ４＝Ｈ、Ｘ＝フェニレン、Ｒ３＝単結合、Ａ１＝−ＣＯＯＨ）、２−アクリルアミド−２−メチルプロパンスルホン酸（Ｒ２＝Ｒ４＝Ｈ、Ｘ＝−Ｃ（＝Ｏ）ＮＨ−、Ｒ３＝−Ｃ（−ＣＨ３）２−ＣＨ２−、Ａ１＝−ＳＯ３Ｈ）、スチレンスルホン酸ナトリウム（Ｒ２＝Ｒ４＝Ｈ、Ｘ＝フェニレン、Ｒ３＝単結合、Ａ１＝−ＳＯ３Ｈ（または−ＳＯ３Ｎａ））、リン酸モノ２−（メタ）アクリロイルエチル（Ｒ２＝ＣＨ３、Ｒ４＝Ｈ、Ｘ＝−Ｃ（＝Ｏ）Ｏ−、Ｒ３＝−ＣＨ２ＣＨ２−、Ａ１＝−ＯＰＯ３Ｈ２）、イタコン酸（Ｒ２＝−ＣＯＯＨ［Ｘ＝Ｒ３＝単結合、Ａ１＝−ＣＯＯＨ］、Ｒ４＝Ｈ、Ｘ＝単結合、Ｒ３＝−ＣＨ２−、Ａ１＝−ＣＯＯＨ）、マレイン酸（Ｒ２＝Ｈ、Ｒ４＝−ＣＯＯＨ［Ｘ＝Ｒ３＝単結合、Ａ１＝−ＣＯＯＨ］、Ｘ＝Ｒ３＝単結合、Ａ１＝−ＣＯＯＨ）等が挙げられる。上記一般式（ＩＩ）で示される構成単位において、−Ｘ−Ｒ３−Ａ１の数が１つであることが好ましい。
【００４６】
（ｆ）ビニルポリマーにおけるアルキル（メタ）アクリレートに由来する構成単位（なお、「アルキル（メタ）アクリレート」とは、「アルキルアクリレート」または「アルキルメタクリレート」を意味する）としては、例えば、メチル（メタ）アクリレート、エチル（メタ）アクリレート、ブチル（メタ）アクリレート、イソブチル（メタ）アクリレート、メトキシエチル（メタ）アクリレート、フェノキシエチル（メタ）アクリレート、ベンジル（メタ）アクリレート、メトキシトリエチレングリコール（メタ）アクリレート、エトキシトリエチレングリコール（メタ）アクリレート等が挙げられる。
【００４７】
（ｆ）ビニルポリマーにおける２価の連結基としては、例えば、メチレン基、エチレン基、プロピレン基、１，１−ジメチルエチレン基等の炭素数１以上５以下のアルキレン基等が挙げられる。
【００４８】
（ｆ）ビニルポリマーにおける複素環の２価基としては、例えば、ピリジンの２価基、モルホリンの２価基等が挙げられる。
【００４９】
（ｆ）ビニルポリマーの酸価は、６ｍｇＫＯＨ／ｇ以上１００ｍｇＫＯＨ／ｇ以下の範囲であり、１０ｍｇＫＯＨ／ｇ以上１００ｍｇＫＯＨ／ｇ以下の範囲が好ましく、１０ｍｇＫＯＨ／ｇ以上９０ｍｇＫＯＨ／ｇ以下の範囲がより好ましい。
【００５０】
（ｇ）ポリマーにおける上記親水性の構成単位として少なくとも１種がカルボキシ基を有する構成単位としては、例えば、アクリル酸、メタクリル酸等が挙げられる。
【００５１】
（ｇ）ポリマーの酸価は、１５ｍｇＫＯＨ／ｇ以上１５０ｍｇＫＯＨ／ｇ以下の範囲であり、２０ｍｇＫＯＨ／ｇ以上１３０ｍｇＫＯＨ／ｇ以下の範囲が好ましく、３０ｍｇＫＯＨ／ｇ以上１００ｍｇＫＯＨ／ｇ以下の範囲がより好ましい。
【００５２】
特定化合物との相溶性や、分散安定性等の観点から、樹脂分散剤は、（ａ）ポリウレタン、（ｂ）ポリエステル、および上記（ｆ）のビニルポリマーがより好ましく、上記（ｆ）のビニルポリマーおよび（ｂ）ポリエステルがさらに好ましい。樹脂分散剤は、１種単独で使用してもよいし、２種以上を併用してもよい。
【００５３】
（ａ）ポリウレタン、（ｂ）ポリエステルの酸価は、５ｍｇＫＯＨ以上１５０ｍｇＫＯＨ／ｇ以下の範囲であることが、樹脂の乳化性と、特定化合物の分散性等の点から好ましく、１０ｍｇＫＯＨ／ｇ以上１２０ｍｇＫＯＨ／ｇ以下の範囲がより好ましい。
【００５４】
樹脂分散剤の重量平均分子量は、例えば、３０００以上２０万以下の範囲であることが好ましく、５０００以上１５万以下の範囲であることがより好ましく、１００００以上１０万以下の範囲であることがさらに好ましい。樹脂分散剤の重量平均分子量を３０００以上とすることで水溶性成分量が効果的に抑制され、重量平均分子量を２０万以下とすることで、特定化合物の分散安定性を高めることができる。
【００５５】
樹脂分散剤の酸価が上記下限値未満であると、インク中で特定化合物が分散しにくくなり、上記上限値を超えると、樹脂分散剤が水溶性となり、特定化合物がインク中で分散、乳化されにくくなる場合がある。
【００５６】
樹脂分散剤である（ａ）ポリウレタン、（ｂ）ポリエステル、（ｃ）ポリアミド、（ｄ）ポリウレア、（ｅ）ポリカーボネートの具体例を以下に示す。
【００５７】
ＰＡ−１：４，４’−ジフェニルメタンジイソシアネート／ヘキサメチレンジイソシアネート／テトラエチレングリコール／エチレングリコール／２，２−ビス（ヒドロキシメチル）プロピオン酸（４０／１０／２０／２０／１０（モル比、以下同じ））
ＰＡ−２：４，４’−ジフェニルメタンジイソシアネート／ヘキサメチレンジイソシアネート／ブタンジオール／エチレングリコール／２，２−ビス（ヒドロキシメチル）プロピオン酸（４０／１０／２０／２０／１０）
ＰＡ−３：１，５−ナフチレンジイソシアネート／ブタンジオール／２，２’−ビス（４−ヒドロキシフェニル）プロパン／ポリプロピレングリコール（Ｍｗ＝４００）／２，２−ビス（ヒドロキシメチル）プロピオン酸（５０／２０／５／１０／１５）
ＰＡ−４：１，５−ナフチレンジイソシアネート／ヘキサメチレンジイソシアネート／２，２−ビス（ヒドロキシメチル）ブタン酸／ポリブチレンオキシド（Ｍｗ＝５００）（３５／１５／２５／２５）
ＰＡ−５：イソホロンジイソシアネート／ジエチレングリコール／ネオペンチルグリコール／２，２−ビス（ヒドロキシメチル）プロピオン酸（５０／２０／２０／１０）
ＰＡ−６：トルエンジイソシアネート／２，２−ビス（ヒドロキシメチル）ブタン酸／ポリエチレングリコール（Ｍｗ＝１０００）／シクロヘキサンジメタノール（５０／１０／１０／３０）
ＰＡ−７：トルエンジイソシアネート／エチレングリコール／１，４−ブタンジオール／２，４−ジ（２−ヒドロキシ）エチルオキシカルボニルベンゼンスルホン酸（５０／１５／３２／３）
ＰＡ−８：イソホロンジイソシアネート／ジエチレングリコール／ネオペンチルグリコール／２，４−ジ（２−ヒドロキシ）エチルオキシカルボニルベンゼンスルホン酸（５０／２０／２５／５）
ＰＡ−９：ジフェニルメタンジイソシアネート／ヘキサメチレンジイソシアネート／テトラエチレングリコール／ブタンジオール／２，４−ジ（２−ヒドロキシ）エチルオキシカルボニルベンゼンスルホン酸（４０／１０／１０
／３３／７）
ＰＡ−１０：ジフェニルメタンジイソシアネート／ヘキサメチレンジイソシアネート／ブタンジオール／エチレングリコール／２，２−ビス（ヒドロキシメチル）ブタン酸／２，４−ジ（２−ヒドロキシ）エチルオキシカルボニルベンゼンスルホン酸（４０／１０／２０／１５／１０／５）
ＰＡ−１１：テレフタル酸／イソフタル酸／シクロヘキサンジメタノール／１，４−ブタンジオール／エチレングリコール（２５／２５／２５／１５／１０）
ＰＡ−１２：テレフタル酸／イソフタル酸／２，２’−ビス（４−ヒドロキシフェニル）プロパン／テトラエチレングリコール／エチレングリコール（３０／２０／２０／１５／１５）
ＰＡ−１３：テレフタル酸／イソフタル酸／シクロヘキサンジメタノール／ネオペンチルグリコール／ジエチレングリコール（２０／３０／２５／１５／１０）
ＰＡ−１４：テレフタル酸／イソフタル酸／４，４’−ベンゼンジメタノール／ジエチレングリコール／ネオペンチルグリコール（２５／２５／２５／１５／１０）
ＰＡ−１５：テレフタル酸／イソフタル酸／５−スルホイソフタル酸／エチレングリコール／ネオペンチルグリコール（２４／２４／２／２５／２５）
ＰＡ−１６：テレフタル酸／イソフタル酸／５−スルホイソフタル酸／シクロヘキサンジメタノール／１，４−ブタンジオール／エチレングリコール（２２／２２／６／２５／１５／１０）
ＰＡ−１７：イソフタル酸／５−スルホイソフタル酸／シクロヘキサンジメタノール／エチレングリコール（４０／１０／４０／１０）
ＰＡ−１８：シクロヘキサンジカルボン酸／イソフタル酸／２，４−ジ（２−ヒドロキシ）エチルオキシカルボニルベンゼンスルホン酸／シクロヘキサンジメタノール／エチレングリコール（３０／２０／５／２５／２０）
ＰＡ−１９：１２−アミノドデカン酸（１００）
ＰＡ−２０：ポリ（１２−アミノドデカン酸）と無水マレイン酸との反応物
ＰＡ−２１：１１−アミノウンデカン酸／７−アミノヘプタン酸（５０／５０）
ＰＡ−２２：テトラメチレンジアミン／アジピン酸（５０／５０）
ＰＡ−２３：ヘキサメチレンジアミン／セバシン酸（５０／５０）
ＰＡ−２４：Ｎ，Ｎ−ジメチルエチレンジアミン／アジピン酸／シクロヘキサンジカルボン酸（５０／２０／３０）
ＰＡ−２５：トルエンジイソシアネート／ヘキサメチレンジアミン／２，２−ビス（ヒドロキシメチル）プロピオン酸（５０／４０／１０）
ＰＡ−２６：イソホロンジイソシアネート／ポリ（オキシテトラメチレン）グリコール：数平均分子量２，０００／ネオペンチルグリコール／ジメチロールプロピオン酸（５０／１３．４／２８．４／１２．２）
ＰＡ−２７：イソホロンジイソシアネート／ポリプロピレングリコール：数平均分子量１，０００／ネオペンチルグリコール／ジメチロールプロピオン酸（５０／２０／１５／１５）
ＰＡ−２８：イソホロンジイソシアネート／ポリ（オキシテトラメチレン）グリコール：数平均分子量２，０００／トリエチレングリコール／２，４−ジ（２−ヒドロキシ）エチルオキシカルボニルベンゼンスルホン酸（５０／２０／１８／１２）
ＰＡ−２９：イソホロンジイソシアネート／ポリ（オキシテトラメチレン）グリコール（Ｍｎ２０００）／ネオペンチルグリコール／２，２−ビス（ヒドロキシメチル）プロピオン酸（５０／９．５／６．２／３４．３）
【００５８】
樹脂分散剤である（ｆ）ビニルポリマーの具体例を以下に示す。
【００５９】
ＰＶ−０１：フェノキシエチルアクリレート／メチルメタクリレート／アクリル酸／アクリル酸−２−カルボキシエチル  共重合体（５０／４４／１／５）
ＰＶ−０２：フェノキシエチルアクリレート／ベンジルメタクリレート／イソブチルメタクリレート／スチレンカルボン酸  共重合体（３０／３５／２５／１０）
ＰＶ−０３：フェノキシエチルメタクリレート／イソブチルメタクリレート／２−アクリルアミド−２−メチルプロパンスルホン酸  共重合体（５０／４４／６）
ＰＶ−０４：スチレン／ブチルアクリレート／エチルメタクリレート／アクリル酸−２−カルボキシエチル  共重合体（３０／１５／４９／６）
ＰＶ−０５：スチレン／ブチルアクリレート／エチルメタクリレート／スチレンスルホン酸ナトリウム  共重合体（３０／２０／４４／６）
ＰＶ−０６：スチレン／フェノキシエチルアクリレート／メチルメタクリレート／アクリル酸−２−カルボキシエチル  共重合体（１０／５０／３５／５）
ＰＶ−０７：ベンジルアクリレート／メチルメタクリレート／アクリル酸−２−カルボキシエチル  共重合体（５５／４０／５）
ＰＶ−０８：フェノキシエチルメタクリレート／ベンジルアクリレート／スチレンカルボン酸  共重合体（４５／４７／８）
ＰＶ−０９：スチレン／フェノキシエチルアクリレート／ブチルメタクリレート／アクリル酸−２−カルボキシエチル  共重合体（５／４８／４０／７）
ＰＶ−１０：ベンジルメタクリレート／フェノキシエチルメタクリレート／メチルメタクリレート／リン酸モノ２−（メタ）アクリロイルエチル  共重合体（３０／３０／３０／１０）
ＰＶ−１１：ベンジルアクリレート／メチルメタクリレート／ブチルアクリレート／２−アクリルアミド−２−メチルプロパンスルホン酸  共重合体（１２／５０／３０／８）
ＰＶ−１２：スチレン／エチルメタクリレート／アクリル酸−２−カルボキシエチル  共重合体（３０／６０／１０）
ＰＶ−１３：スチレン／フェノキシエチルメタクリレート／ブチルアクリレート／アクリル酸−２−カルボキシエチル  共重合体（１５／７６／５／４）
ＰＶ−１４：メチルメタクリレート／フェノキシエチルメタクリレート／ベンジルアクリレート／アクリル酸−２−カルボキシエチル  共重合体（５０／３０／１５／５）
ＰＶ−１５：メチルメタクリレート／ブチルメタクリレート／２−アクリルアミド−２−メチルプロパンスルホン酸  共重合体（５６／４０／４）
ＰＶ−１６：ベンジルアクリレート／アクリル酸−２−カルボキシエチル  共重合体（９０／１０）
ＰＶ−１７：メチルメタクリレート／メトキシエチルアクリレート／ベンジルメタクリレート／イタコン酸  共重合体（４４／１５／３５／６）
ＰＶ−１８：エチルメタクリレート／スチレン／マレイン酸  共重合体（４６／５０／４）
ＰＶ−１９：メチルメタクリレート／ベンジルメタクリレート／メトキシポリエチレングリコールメタクリレート（ｎ＝２３）／２−アクリルアミド−２−メチルプロパンスルホン酸  共重合体（７４／１５／５／６）
ＰＶ−２０：ベンジルメタクリレート／エトキシトリエチレングリコールメタクリレート／リン酸モノ２−（メタ）アクリロイルエチル  共重合体（６５／３０／５）
ＰＶ−２１：メチルメタクリレート／ブチルアクリレート／アクリル酸−２−カルボキシエチル  共重合体（７５／１９／６）
ＰＶ−２２：フェノキシエチルアクリレート／ベンジルメタクリレート／イソブチルメタクリレート／スチレンスルホン酸  共重合体（３０／３５／２９／６）
ＰＶ−２３：ベンジルメタクリレート／エチルメタクリレート／β−カルボキシエチルアクリレート  共重合体（６０／２５／１５）
ＰＶ−２４：フェノキシエチルメタクリレート／エチルメタクリレート／メタクリル酸  共重合体（５０／３８／１２）
ＰＶ−２５：ベンジルメタクリレート／エチルメタクリレート／β−カルボキシエチルアクリレート  共重合体（６０／１８／２２）
【００６０】
樹脂分散剤である（ｇ）のポリマーの具体例を以下に示す。
【００６１】
Ｐ−１：ｎ−ブチルアクリレート／アクリル酸共重合体（８０／２０）
Ｐ−２：メチルメタクリレート／イソブチルメタクリレート／アクリル酸共重合体（５２／２８／２０）
Ｐ−３：ｓｅｃ−ブチルアクリレート／アクリル酸共重合体（８５／１５）
Ｐ−４：ｎ−ブチルメタクリレート／ペンチルメタクリレート／メタクリル酸共重合体（３８／３８／２４）
Ｐ−５：イソブチルアクリレート／グリシジルメタクリレート／アクリル酸共重合体（７５／１５／１０）
Ｐ−６：イソプロピルアクリレート／アクリル酸共重合体（９０／１０）
Ｐ−７：ブチルメタクリレート／２−ヒドロキシエチルメタクリレート／アクリル酸共重合体（８５／５／１０）
Ｐ−８：ｎ−ブチルメタクリレート／１Ｈ，１Ｈ，２Ｈ，２Ｈ−パーフルオロデシルアクリレート／アクリル酸共重合体（７５／２０／５）
Ｐ−９：メチルメタクリレート／ｎ−ブチルアクリレート／アクリル酸共重合体（５０／４５／５
Ｐ−１０：イソブチルメタクリレート／ポリエチレングリコールモノメチルエーテル（エチレンオキシ鎖繰り返し数９）のメタクリル酸エステル／アクリル酸共重合体（８０／１０／１０）
Ｐ−１１：スチレン／エチルメタクリレート／メタクリル酸共重合体（３０／６２／８）
Ｐ−１２：スチレン／エチルメタクリレート／メタクリル酸共重合体（４０／４５／１５）
【００６２】
本実施形態に係る水性インクジェット記録用インクにおける樹脂分散剤の含有量としては、特定化合物の分散性等に応じて決めればよい。水性インクジェット記録用インクにおける樹脂分散剤の含有量は、例えば、インク全体に対して、０．１質量％以上１０質量％以下の範囲であり、０．３質量％以上７質量％以下の範囲であることがより好ましい。樹脂分散剤の含有量が０．１質量％未満であると、特定化合物の分散が不十分になる場合があり、１０質量％を超えると、ノズル端部での目詰まりや、ローラーオフセット、保管オフセット等の悪化が生じる場合がある。
【００６３】
（色材）
本実施形態に係る水性インクジェット記録用インクは、色材を含有する。この色材としては、各種のインクに適用される顔料、染料が用いられるが、耐光性、耐熱性等の観点からは、顔料が好ましい。
【００６４】
具体的な顔料としては、例えば、シアン顔料としては、例えば、Ｃ．Ｉ．ピグメントブルー１、同２、同３、同４、同５、同６、同７、同１０、同１１、同１２、同１３、同１４、同１５、同１５：１、同１５：２、同１５：３、同１５：４、同１５：６、同１６、同１７、同２３、同６０、同６５、同７３、同８３、同１８０、Ｃ．Ｉ．バットシアン１、同３、同２０等や、紺青、コバルトブルー、アルカリブルーレーキ、フタロシアニンブルー、無金属フタロシアニンブルー、フタロシアニンブルーの部分塩素化物、ファーストスカイブルー、インダスレンブルーＢＣのシアン顔料等が挙げられる。
【００６５】
マゼンタ顔料としては、例えば、Ｃ．Ｉ．ピグメントレッド１、同２、同３、同４、同５、同６、同７、同８、同９、同１０、同１１、同１２、同１３、同１４、同１５、同１６、同１７、同１８、同１９、同２１、同２２、同２３、同３０、同３１、同３２、同３７、同３８、同３９、同４０、同４１、同４８、同４９、同５０、同５１、同５２、同５３、同５４、同５５、同５７、同５８、同６０、同６３、同６４、同６８、同８１、同８３、同８７、同８８、同８９、同９０、同１１２、同１１４、同１２２、同１２３、同１６３、同１８４、同２０２、同２０６、同２０７、同２０９等、ピグメントバイオレット１９等のマゼンタ顔料が挙げられる。また、Ｃ．Ｉ．ソルベントレッド１、同３、同８、同２３、同２４、同２５、同２７、同３０、同４９、同８１、同８２、同８３、同８４、同１００、同１０９、同１２１、Ｃ．Ｉ．ディスパースレッド９、Ｃ．Ｉ．ベーシックレッド１、同２、同９、同１２、同１３、同１４、同１５、同１７、同１８、同２２、同２３、同２４、同２７、同２９、同３２、同３４、同３５、同３６、同３７、同３８、同３９、同４０等のマゼンタ染料等、ベンガラ、カドミウムレッド、鉛丹、硫化水銀、パーマネントレッド４Ｒ、リソールレッド、ピラゾロンレッド、ウオッチングレッド、カルシウム塩、レーキレッドＤ、ブリリアントカーミン６Ｂ、エオシンレーキ、ロータミンレーキＢ、アリザリンレーキ、ブリリアントカーミン３Ｂ等が挙げられる。
【００６６】
イエロー顔料としては、例えば、Ｃ．Ｉ．ピグメントイエロー２、同３、同１５、同１６、同１７、同９７、同１８０、同１８５、同１３９等のイエロー顔料が挙げられる。
【００６７】
ブラックインクに用いられるブラック顔料としては、カーボンブラック等のカーボン顔料等が挙げられる。カーボン顔料は高い近赤外線吸収能を有しているため、カーボン顔料とは別に特定化合物を添加しなくてもよい。このような場合には、カーボン顔料は色材と特定化合物を兼ねた成分となる。
【００６８】
本実施形態に係る水性インクジェット記録用インクにおける色材の含有量としては、インクに求められる色相等に応じて決めればよい。色材の含有量は、例えば、インク全体に対して、０．５質量％以上１０質量％以下の範囲であり、１質量％以上８質量％以下の範囲であることが好ましい。色材の含有量が０．５質量％未満であると、記録媒体上での発色が不十分となる場合があり、１０質量％を超えると、インク保管寿命が短くなったり、ヘッドで目詰まりを生じる場合がある。
【００６９】
（ｐＨ調整剤）
本実施形態に係る水性インクジェット記録用インクのｐＨを６．５以上８．５以下の範囲に調整するために、ｐＨ調整剤を用いればよい。ｐＨ調整剤は、ｐＨを６．５以上８．５以下の範囲に調整することができるものであればよく、特に制限はないが、各種のｐＨ緩衝剤を使用すればよい。ｐＨ緩衝剤としては、例えば、グッド緩衝剤、りん酸二水素ナトリウム−りん酸水素二ナトリウム、りん酸二水素カリウム−水酸化ナトリウム、ほう酸−塩化カリウム−水酸化ナトリウム等が挙げられるが、ｐＨの経時安定性やヘッド部材劣化抑制等を考慮すると、グッド緩衝剤が好ましい。グッド緩衝剤としては、ＡＤＡ、ＰＩＰＥＳ、ＡＣＥＳ、コラミン塩酸、ＢＥＳ、ＴＥＳ、ＨＥＰＥＳ、アセトアミドグリシン、トリシン、グリシンアミド、ビシンが挙げられる。
【００７０】
（溶媒）
本実施形態に係る水性インクジェット記録用インクにおいて溶媒としては、水の他に水溶性有機溶剤を用いればよい。水溶性有機溶剤としては、例えば、エチレングリコール、ジエチレングリコール、トリエチレングリコール、テトラエチレングリコール、ポリエチレングリコール、プロピレングリコール、ジプロピレングリコール、トリプロピレングリコール、１，３−プロパンジオール、１，３−ブタンジオール、２，３−ブタンジオール、１，４−ブタンジオール、３−メチル−１，３−ブタンジオール、１，５−ペンタンジオール、３−メチル−１，５−ペンタンジオール、２−メチル−２，４−ペンタンジオール、１，２−ヘキサンジオール、１，６−ヘキサンジオール、グリセリン、１，２，３−ブタントリオール、１，２，４−ブタントリオール、１，２，６−ヘキサントリオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノイソプロピルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミダゾリジノン、ε−カプロラクタム等の含窒素複素環化合物；ホルムアミド、Ｎ−メチルホルムアミド、Ｎ，Ｎ−ジメチルホルムアミド等のアミド類；モノエタノ−ルアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物類；プロピレンカーボネート、炭酸エチレン等が挙げられる。これらは、１種単独で使用してもよいし、２種以上を併用してもよい。
【００７１】
これらの中でも、溶解性や水分蒸発による噴射特性不良の抑制等を考慮すると、プロピレングリコール、ジエチレングリコールモノイソプロピルエーテル、１，２−ヘキサンジオール、エチレングリコール、ジエチレングリコール、１，３−プロパンジオール、ジエチレングリコールモノブチルエーテル、ジエチレングリコールモノｎ−プロピルエーテル、プロピレングリコールモノメチルエーテル、２−ピロリドン、２，３−ブタンジオール等が好ましい。
【００７２】
本実施形態に係る水性インクジェット記録用インクにおける水の含有量は、例えば、インク全体に対して、４０質量％以上９０質量％以下の範囲である。本実施形態に係る水性インクジェット記録用インクにおける水溶性有機溶剤の含有量は、例えば、インク全体に対して、３質量％以上５０質量％以下の範囲であり、５質量％以上４０質量％以下の範囲であることが好ましい。水溶性有機溶剤の含有量が３質量％未満であると、ノズルが乾燥しやすくなり液滴の吐出不良が発生する場合があり、５０質量％を超えるとインク粘度が高くなり、適正な粘度範囲を超えてしまう場合がある。
【００７３】
（その他の成分）
本実施形態に係る水性インクジェット記録用インクは、前述した特定化合物および色材以外に、色材である顔料を分散するための顔料分散剤や、エマルション、界面活性剤、その他の成分を含んでいてもよい。その他の成分については、従来公知の各種成分を、公知の添加割合にて用いることができる。
【００７４】
顔料分散剤としては、例えば、高分子分散剤や、後述するアニオン性界面活性剤、カチオン性界面活性剤、両性界面活性剤およびノニオン性界面活性剤等が挙げられる。特に高分子分散剤が、顔料分散安定性等の点で好ましい。
【００７５】
高分子分散剤としては、親水性構造部と疎水性構造部とを有する重合体が好適に用いられる。親水性構造部と疎水性構造部とを有する重合体としては、例えば縮合系重合体と付加重合体とが使用される。縮合系重合体としては、公知のポリエステル系分散剤が挙げられる。付加重合体としては、α，β−エチレン性不飽和基を有する単量体の付加重合体が挙げられる。親水性基を有するα，β−エチレン性不飽和基を有する単量体と疎水性基を有するα，β−エチレン性不飽和基を有する単量体とを組み合わせて共重合することにより目的の高分子分散剤が得られる。また、親水性基を有するα，β−エチレン性不飽和基を有する単量体の単独重合体も用いられる。
【００７６】
親水性基を有するα，β−エチレン性不飽和基を有する単量体としては、カルボキシル基、スルホン酸基、水酸基、りん酸基等を有する単量体、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【００７７】
疎水性基を有するα，β−エチレン性不飽和基を有する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００７８】
高分子分散剤として好ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体、またはこれらの塩等が挙げられる。また、これらの重合体に、ポリオキシエチレン基、水酸基を有する単量体を共重合させてもよい。
【００７９】
これらの中でも、スチレン−アクリル酸共重合体、および、スチレン−アクリル酸塩共重合体よりなる群から選ばれた高分子分散剤が好ましく、スチレン−アクリル酸塩共重合体がより好ましく、スチレン−アクリル酸アルカリ金属塩共重合体が特に好ましい。
【００８０】
これら高分子分散剤は、単独で用いても、二種類以上を併用してもよい。高分子分散剤の含有量は、顔料により大きく異なるため一概には言えないが、顔料に対して、０．１質量％以上１００質量％以下であることが好ましい。
【００８１】
界面活性剤としては、例えば、アニオン性界面活性剤、ノニオン性界面活性剤、カチオン性界面活性剤、両性界面活性剤等が挙げられ、好ましくは、アニオン性界面活性剤、ノニオン性界面活性剤、より好ましくはノニオン性界面活性剤である。
【００８２】
ノニオン界面活性剤として、例えば、ＨＬＢ（親水基／疎水基バランス「Ｈｙｄｒｏｐｈｉｌｅ−  Ｌｉｐｏｐｈｉｌｅ  Ｂａｒａｎｃｅ」）が１４以下の界面活性剤を含むことが好ましい。ＨＬＢが１４以下の界面活性剤の量を調整する、また、異なるＨＬＢの界面活性剤を複数種使用することなどによって、水性インクの表面張力の調整がし易くなる。なお、ＨＬＢ（親水基／疎水基バランス「Ｈｙｄｒｏｐｈｉｌｅ−  Ｌｉｐｏｐｈｉｌｅ  Ｂａｒａｎｃｅ」）は、以下の式（グリフィン法）により定義されるものである。
ＨＬＢ＝２０×（親水部の式量の総和／分子量）
【００８３】
このような界面活性剤としては、アセチレングリコールのエチレンオキサイド付加物、およびポリエーテル変性シリコーンよりなる群から選択する少なくとも一種が挙げられる。アセチレングリコールのエチレンオキサイド付加物は、例えば、アセチレングリコールの少なくとも一つの水酸基にエチレンオキサイドを付加させた−Ｏ−（ＣＨ２ＣＨ２Ｏ）ｎ−Ｈ構造（なお、例えばｎは１以上３０以下の整数を示す）を持つ化合物である。
【００８４】
アセチレングリコールのエチレンオキサイド付加物の市販品（なお、括弧内の数値はＨＬＢのカタログ値を示す）としては、例えば、オルフィンＥ１００４（７以上９以下）、オルフィンＥ１０１０（１３以上１４以下）、オルフィンＥＸＰ．４００１（８以上１１以下）、オルフィンＥＸＰ．４１２３（１１以上１４以下）、オルフィンＥＸＰ．４３００（１０以上１３以下）、サーフィノール１０４Ｈ（４）、サーフィノール４２０（４）、サーフィノール４４０（８）、ダイノール６０４（８）（以上、日信化学工業（株）製）等が挙げられる。
【００８５】
ポリエーテル変性シリコーンは、例えば、シリコーン鎖（ポリシロキサン主鎖）に、ポリエーテル基がグラフト状に結合した化合物、またはブロック状に結合した化合物である。ポリエーテル基としては、例えば、ポリオキシエチレン基、ポリオキシプロピレン基が挙げられる。ポリエーテル基としては、例えば、オキシエチレン基とオキシプロピレン基がブロック状またはランダムに付加したポリオキシアルキレン基であってもよい。
【００８６】
ポリエーテル変性シリコーンの市販品（なお、括弧内の数値はＨＬＢのカタログ値を示す）としては、シルフェイスＳＡＧ００２（１２）、シルフェイスＳＡＧ５０３Ａ（１１）、シルフェイスＳＡＧ００５（７）（以上、日信化学工業（株）製）等が挙げられる。
【００８７】
また、アセチレングリコールのエチレンオキサイド付加物、およびポリエーテル変性シリコーン以外の、その他のノニオン界面活性剤を用いてもよい。その他のノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、アルキルアルカノールアミド、ポリエチレングリコールポリプロピレングリコールブロックコポリマー、アセチレングリコール等が挙げられる。
【００８８】
これらの中でも、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、ポリエチレングリコールポリプロピレングリコールブロックコポリマー、アセチレングリコールが好ましい。
【００８９】
ノニオン性界面活性剤としては、その他、ポリシロキサンオキシエチレン付加物等のシリコーン系界面活性剤；パーフルオロアルキルカルボン酸塩、パーフルオロアルキルスルホン酸塩、オキシエチレンパーフルオロアルキルエーテル等のフッ素系界面活性剤；スピクリスポール酸やラムノリピド、リゾレシチン等のバイオサーファクタント；等も挙げられる。
【００９０】
また、アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩およびスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられる。
【００９１】
これらの中でも、アニオン性界面活性剤としては、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等が好ましい。
【００９２】
界面活性剤は、１種類で使用しても２種類以上を併用してもよい。
【００９３】
エマルションとしては、例えば、ポリウレタンエマルション等が挙げられる。
【００９４】
＜水性インクジェット記録用インクセット＞
本実施形態に係る水性インクジェット記録用インクセットは、色材としてカーボンブラックを含むブラックインクと、上記水性インクジェット記録用インクであって色材が有彩色の色材である１種または複数のカラーインクとから構成される。「有彩色」とは、白色、黒色、灰色等の色相と彩度を有さず、明度のみを有する無彩色以外の色であって、明度以外にも色相と彩度を有する色を指す。水性インクジェット記録用インクセットは、色材としてカーボンブラックを含むブラックインクと、例えば、上記水性インクジェット記録用インクであるシアンインク、マゼンタインク、イエローインクのうち１種または複数とを含んで構成される。
【００９５】
＜インクジェット記録装置およびインクジェット記録方法＞
本実施形態に係るインクジェット記録装置およびインクジェット記録方法は、上記水性インクジェット記録用インクまたは上記水性インクジェット記録用インクセットが適用されるインクジェット記録装置およびインクジェット記録方法である。
【００９６】
本実施形態に係るインクジェット記録装置は、上記水性インクジェット記録用インクまたは上記水性インクジェット記録用インクセットを吐出して記録媒体にインクを付与する記録ヘッドと、記録媒体に付与されたインクに対して、中心波長が７５０ｎｍ以上９５０ｎｍ以下の範囲にある近赤外レーザを照射する近赤外レーザ発光装置と、を備える装置である。
【００９７】
本実施形態に係るインクジェット記録方法は、上記水性インクジェット記録用インクまたは上記水性インクジェット記録用インクセットを記録ヘッドより吐出して記録媒体に付与した後、中心波長が７５０ｎｍ以上９５０ｎｍ以下の範囲にある近赤外レーザを照射しインク乾燥を行って記録する方法である。
【００９８】
本実施形態に係るインクジェット記録装置およびインクジェット記録方法は、高速印刷のインクジェット記録装置およびインクジェット記録方法として好適に適用される。
【００９９】
上記水性インクジェット記録用インクまたは上記水性インクジェット記録用インクセットを搭載するインクジェット記録装置およびインクジェット記録方法の例として、例えば、以下の（１）から（３）の構成および方法が考えられる。
【０１００】
（１）各色インクごとに、記録媒体にインクを付与した後、中心波長が７５０ｎｍ以上９５０ｎｍ以下の範囲にある近赤外レーザを照射することを繰り返し行って記録する構成および方法。
【０１０１】
例えば、ブラック用ヘッドで記録媒体上にブラックインクを印刷したのち、近赤外レーザを照射し、ブラックインクを乾燥させる。その後は、シアンインク印刷→レーザ照射→マゼンタインク印刷→レーザ照射→イエローインク印刷→レーザ照射と、印刷とレーザ照射を繰り返す。インクの印刷順序はこれに限られたものではなく、また、記録媒体搬送におけるレーザ照射装置の位置についても、限定されるものではない。
【０１０２】
（２）各色インクごとに、記録媒体にインクを付与した後、中心波長が７５０ｎｍ以上９５０ｎｍ以下の範囲にある近赤外レーザを照射することを繰り返し行い、最後に記録するインクを記録媒体に付与した後は、近赤外レーザを照射せずに記録媒体を加熱してインク乾燥を行う構成および方法。
【０１０３】
例えば、ブラックインク印刷→レーザ照射→シアンインク印刷→レーザ照射→マゼンタインク印刷→レーザ照射→イエローインク印刷とし、イエローインクを記録媒体に付与した後は、近赤外レーザを照射せずに記録媒体を加熱してインク乾燥を行う。加熱は、例えば、ヒータ乾燥機等の加熱装置を通して、記録媒体全面を乾燥して行えばよい。インクの印刷順序はこれに限られたものではなく、また、記録媒体搬送におけるレーザ照射装置と加熱装置の位置についても、限定されるものではない。
【０１０４】
（２）の場合、最後に付与されるインクには、特定化合物を含まなくてもよい。例えば、特定化合物がイエローの着色に影響を及ぼす場合には、最後に印刷するインクをイエローインクとして、イエローインクには特定化合物を含ませない構成とすれば、特定化合物によるイエローの着色への影響が避けられる。
【０１０５】
（３）全色のインクを記録媒体に付与した後、中心波長が７５０ｎｍ以上９５０ｎｍ以下の範囲にある近赤外レーザを照射する構成および方法。
【０１０６】
例えば、ブラックインク印刷→シアンインク印刷→マゼンタインク印刷→イエローインク印刷→レーザ照射とする。インクの印刷順序はこれに限られたものではない。
【０１０７】
以下、図面を参照して、本実施形態に係るインクジェット記録装置について説明する。図１は、本実施形態に係るインクジェット記録装置の一例を示す概略構成図である。図１に示す本実施形態に係るインクジェット記録装置１は、上記（１）の構成および方法によるものである。インクジェット記録装置１は、記録媒体Ｐを搬送する搬送手段１０と、記録媒体Ｐ上に複数色のインクを色別に吐出して記録媒体にインクを付与する４つのインクジェット記録ヘッド２０ａ，２０ｂ，２０ｃ，２０ｄと、記録媒体Ｐ上に吐出された色別のインクに対して中心波長が７５０ｎｍ以上９５０ｎｍ以下の範囲にある近赤外レーザを照射する近赤外レーザ発光装置として、４つのレーザ照射手段３０ａ，３０ｂ，３０ｃ，３０ｄと、を備える。
【０１０８】
搬送手段１０は、無端状のベルト１２がローラ１４ａ，１４ｂにより張架されたものである。ローラ１４ａ，１４ｂにより張架されたベルト１２は、少なくとも、各インクジェット記録ヘッド２０ａ，２０ｂ，２０ｃ，２０ｄのノズル面に対向する領域（インクの吐出領域）、および、レーザ照射手段３０ａ，３０ｂ，３０ｃ，３０ｄによる近赤外レーザの照射領域が、略水平になるように構成されている。また、ベルト１２は、インクジェット記録装置１が対象とする記録媒体Ｐの最大幅よりも大きな幅を有するものである。
【０１０９】
ローラ１４ａ，１４ｂの一方または両方にベルト駆動用のモータ（図示せず）が接続されており、そのモータによる動力によりベルト１２は図１中の矢印方向に回転移動する。上記のようなベルト１２の回転移動に伴い、ベルト１２上に供給された記録用紙等の記録媒体Ｐが図１の一方の側（右側）から他方の側（左側）へと搬送される。
【０１１０】
４つのインクジェット記録ヘッド２０ａ，２０ｂ，２０ｃ，２０ｄは、記録媒体Ｐの搬送方向上流側から下流側に沿って配置されており、複数色のインクを色別に収納するインクタンク２２ａ，２２ｂ，２２ｃ，２２ｄと、管路２４ａ，２４ｂ，２４ｃ，２４ｄを介してそれぞれ接続されている。各インクタンク２２ａ，２２ｂ，２２ｃ，２２ｄから供給された色別のインクは、搬送手段１０により搬送された記録媒体Ｐに対し、各インクジェット記録ヘッド２０ａ，２０ｂ，２０ｃ，２０ｄからその順に吐出される。
【０１１１】
インクジェット記録ヘッド２０ａ，２０ｂ，２０ｃ，２０ｄは、例えば、記録媒体Ｐの搬送方向上流側から、ブラックインクを吐出するヘッド２０ａと、シアンインクを吐出するヘッド２０ｂ、マゼンタインクを供給するヘッド２０ｃ、イエローインクを吐出するヘッド２０ｄと、含んで構成される。各インクジェット記録ヘッド２０ａ，２０ｂ，２０ｃ，２０ｄから吐出されるインクの組み合わせについては、上記の構成に限られず、複数色のインクを色別に吐出させる構成であればよく、上記の４色以外にさらに別の色相を有するインクを吐出するヘッドをさらに有する構成（つまりヘッドが５つ以上存在する構成）であってもよいし、吐出するインクの色相や順（吐出順）が上記の構成とは異なるものであってもよい。
【０１１２】
各インクジェット記録ヘッド２０ａ，２０ｂ，２０ｃ，２０ｄには、例えば、インクジェット記録装置１が対象とする記録媒体Ｐの幅と同等またはそれ以上の幅を持つライン型インクジェット記録ヘッドが適用される。なお、従来のスキャン型インクジェット記録ヘッドが適用されてもよい。また、各インクジェット記録ヘッド２０ａ，２０ｂ，２０ｃ，２０ｄからのインクの吐出方式は、圧電素子駆動型、発熱素子駆動型等の従来公知の方式が適用される。
【０１１３】
４つのレーザ照射手段３０ａ，３０ｂ，３０ｃ，３０ｄは、インクジェット記録ヘッド２０ａ，２０ｂ，２０ｃ，２０ｄの各々に対し、記録媒体Ｐの搬送方向の下流側に配置されている。各レーザ照射手段３０ａ，３０ｂ，３０ｃ，３０ｄは、近赤外レーザを照射する機能を備え、レーザ制御部３２により近赤外レーザの照射エネルギ、照射のタイミング、発振波長等が制御される。
【０１１４】
各レーザ照射手段３０ａ，３０ｂ，３０ｃ，３０ｄには、中心波長が７５０ｎｍ以上９５０ｎｍ以下の範囲、好ましくは８００ｎｍ以上８５０ｎｍ以下の範囲に発振波長を有する近赤外レーザであればよく、特に制限なく適用される。このようなレーザ照射手段としては、半導体レーザ、固体レーザ、気体レーザ、色素レーザ等の近赤外レーザが適用され、集光光学系が付属していれば高出力ＬＥＤを用いてもよい。なお、より具体的には、発振波長９００ｎｍの半導体アレイレーザ、発振波長８１０ｎｍの半導体アレイレーザ、発振波長８４０ｎｍの半導体アレイレーザ、発振波長９４０ｎｍの半導体アレイレーザ、発振波長８００ｎｍのチタンサファイアレーザ等が適用される。
【０１１５】
各レーザ照射手段３０ａ，３０ｂ，３０ｃ，３０ｄによる近赤外レーザの照射条件は、インクを乾燥しうるものであればよく、特に制限はないが、記録媒体Ｐ上に吐出されたインクに対してできるだけ満遍なくエネルギを照射しうるようにすることが好ましい。
【０１１６】
例えば、近赤外レーザは、記録媒体Ｐの搬送方向に略直行する方向にライン状に並んでいるものであってもよいし、記録媒体Ｐの搬送速度とレーザの出力によっては、スキャン型であってもよい。また、近赤外レーザの照射条件として、例えば、以下のようなものが挙げられる。すなわち、記録媒体Ｐ上にライン状のビーム照射を行う場合、記録媒体Ｐの搬送方向と搬送方向に略直行する方向との幅（すなわち、記録媒体Ｐの長さと幅）により、このライン状の照射領域を決定すればよい。具体的には、記録媒体Ｐの搬送方向に略直行する方向の幅（記録媒体Ｐの幅は、紙幅もしくはインクが吐出されている領域の幅であって、搬送方向の幅（記録媒体Ｐの長さ）は搬送速度と目的の照射時間によって設定される（幅＝搬送速度×照射時間）。また、近赤外レーザによる照射エネルギは、インクの吐出量等に応じて決定されればよい。例えば、一般的なインクの吐出量が１ｇ／ｃｍ２以上３０ｇ／ｃｍ２以下の範囲にあるとするならば、インクが吸収するエネルギで、０．３Ｊ／ｃｍ２以上１０Ｊ／ｃｍ２以下程度となるように照射エネルギを調整すればよく、インクのレーザ光の吸収率をＡとするなら、０．３／Ａ（Ｊ／ｃｍ２）以上１０／Ａ（Ｊ／ｃｍ２）以下の範囲となる。なお、吸収率Ａは、インクの吐出（乾燥）される順序等によって変わるが、１０％以上１００％以下の範囲から選択されることが好ましい。
【０１１７】
また、インク中の溶媒が蒸発する前の、記録媒体Ｐへのインクの浸透、拡散の発生や、インク滴間の打滴干渉の発生等を抑制する点からは、記録媒体Ｐへインクが着弾した後、直ぐに、各レーザ照射手段３０ａ，３０ｂ，３０ｃ，３０ｄによる近赤外レーザの照射が行われること好ましい。例えば、インクの吐出開始後１００ミリ秒以内に赤外レーザが照射されることが好ましい。より具体的には、記録媒体Ｐの種類によりインクが記録媒体Ｐに染み込み易さ等が変化することから、例えば、記録媒体Ｐが印刷用塗工紙等の低浸透性の記録媒体であればインクの吐出開始後１００ミリ秒以内、ラフ紙等の浸透性の記録媒体であればインクの吐出開始後数ミリ秒以下に、近赤外レーザが照射されることが好ましい。このためには、レーザ照射手段３０ａ，３０ｂ，３０ｃ，３０ｄとインクジェット記録ヘッド２０ａ，２０ｂ，２０ｃ，２０ｄとが、近接配置されることが好ましい。また、インクジェット記録装置１の例とは異なり、レーザ照射手段とインクジェット記録ヘッドとが各色毎に一体化したものであってもよいし、ミラー等の光学系の使用により、レーザ照射部とインク着弾部とが近接するような構成であってもよい。
【０１１８】
続いて、インクジェット記録装置１による画像形成プロセスについて説明する。インクジェット記録装置１では、まず、回転駆動しているベルト１２上に、図示されない供給手段により記録媒体Ｐが供給される。続いて、供給された記録媒体Ｐ上には、所定の画像情報に基づき、インクジェット記録ヘッド２０ａによりインク（例えば、ブラックインク）の液滴が吐出され、記録媒体Ｐ上に着弾する。そして、記録媒体Ｐ上に着弾したインクには、すぐにレーザ照射手段３０ａにより近赤外レーザが照射される。これにより、インクが速やかに乾燥することから、記録媒体Ｐへのインクの浸透、拡散の発生や、インク滴間の打滴干渉の発生等が抑制される。
【０１１９】
上記と同様にして、インクジェット記録ヘッド２０ｂ，２０ｃ，２０ｄによるインクの吐出と、レーザ照射手段３０ｂ，３０ｃ，３０ｄによる近赤外レーザの照射と、がそれぞれ行われ、各色のインク（例えば、シアンインク、マゼンタインク、イエローインク）による画像が形成される。この際にも、インクが速やかに乾燥することから、記録媒体Ｐへのインクの浸透、拡散の発生や、インク滴間の打滴干渉の発生等が抑制される。以上のようにして、インクジェット記録装置１により画像形成が行われる。
【０１２０】
図２は、本実施形態に係るインクジェット記録装置の他の例を示す概略構成図である。図２に示す本実施形態に係るインクジェット記録装置３は、上記（２）の構成および方法によるものである。インクジェット記録装置３は、記録媒体Ｐを搬送する搬送手段１０と、記録媒体Ｐ上に複数色のインクを色別に吐出して記録媒体にインクを付与する４つのインクジェット記録ヘッド２０ａ，２０ｂ，２０ｃ，２０ｄと、記録媒体Ｐ上に吐出された色別のインクに対して中心波長が７５０ｎｍ以上９５０ｎｍ以下の範囲にある近赤外レーザを照射する近赤外レーザ発光装置として、３つのレーザ照射手段３０ａ，３０ｂ，３０ｃと、記録媒体Ｐを加熱する加熱装置４０とを備える。
【０１２１】
搬送手段１０は、無端状のベルト１２がローラ１４ａ，１４ｂにより張架されたものである。ローラ１４ａ，１４ｂにより張架されたベルト１２は、少なくとも、各インクジェット記録ヘッド２０ａ，２０ｂ，２０ｃ，２０ｄのノズル面に対向する領域（インクの吐出領域）、および、レーザ照射手段３０ａ，３０ｂ，３０ｃによる近赤外レーザの照射領域が、略水平になるように構成されている。また、ベルト１２は、インクジェット記録装置３が対象とする記録媒体Ｐの最大幅よりも大きな幅を有するものである。
【０１２２】
ローラ１４ａ，１４ｂの一方または両方にベルト駆動用のモータ（図示せず）が接続されており、そのモータによる動力によりベルト１２は図２中の矢印方向に回転移動する。上記のようなベルト１２の回転移動に伴い、ベルト１２上に供給された記録用紙等の記録媒体Ｐが図２の一方の側（右側）から他方の側（左側）へと搬送される。
【０１２３】
４つのインクジェット記録ヘッド２０ａ，２０ｂ，２０ｃ，２０ｄは、記録媒体Ｐの搬送方向上流側から下流側に沿って配置されており、複数色のインクを色別に収納するインクタンク２２ａ，２２ｂ，２２ｃ，２２ｄと、管路２４ａ，２４ｂ，２４ｃ，２４ｄを介してそれぞれ接続されている。各インクタンク２２ａ，２２ｂ，２２ｃ，２２ｄから供給された色別のインクは、搬送手段１０により搬送された記録媒体Ｐに対し、各インクジェット記録ヘッド２０ａ，２０ｂ，２０ｃ，２０ｄからその順に吐出される。
【０１２４】
インクジェット記録ヘッド２０ａ，２０ｂ，２０ｃ，２０ｄは、例えば、記録媒体Ｐの搬送方向上流側から、ブラックインクを吐出するヘッド２０ａと、シアンインクを吐出するヘッド２０ｂ、マゼンタインクを供給するヘッド２０ｃ、イエローインクを吐出するヘッド２０ｄと、含んで構成される。各インクジェット記録ヘッド２０ａ，２０ｂ，２０ｃ，２０ｄから吐出されるインクの組み合わせについては、上記の構成に限られず、複数色のインクを色別に吐出させる構成であればよく、上記の４色以外にさらに別の色相を有するインクを吐出するヘッドをさらに有する構成（つまりヘッドが５つ以上存在する構成）であってもよいし、吐出するインクの色相や順（吐出順）が上記の構成とは異なるものであってもよい。
【０１２５】
３つのレーザ照射手段３０ａ，３０ｂ，３０ｃは、インクジェット記録ヘッド２０ａ，２０ｂ，２０ｃの各々に対し、記録媒体Ｐの搬送方向の下流側に配置されている。各レーザ照射手段３０ａ，３０ｂ，３０ｃは、近赤外レーザを照射する機能を備え、レーザ制御部３２により近赤外レーザの照射エネルギ、照射のタイミング、発振波長等が制御される。また、インクジェット記録ヘッド２０ｄに対し、記録媒体Ｐの搬送方向の下流側に加熱装置４０が配置されている。
【０１２６】
インクジェット記録装置３による画像形成プロセスについて説明する。インクジェット記録装置３では、まず、回転駆動しているベルト１２上に、図示されない供給手段により記録媒体Ｐが供給される。続いて、供給された記録媒体Ｐ上には、所定の画像情報に基づき、インクジェット記録ヘッド２０ａによりインク（例えば、ブラックインク）の液滴が吐出され、記録媒体Ｐ上に着弾する。そして、記録媒体Ｐ上に着弾したインクには、すぐにレーザ照射手段３０ａにより近赤外レーザが照射される。これにより、インクが速やかに乾燥することから、記録媒体Ｐへのインクの浸透、拡散の発生や、インク滴間の打滴干渉の発生等が抑制される。
【０１２７】
上記と同様にして、インクジェット記録ヘッド２０ｂ，２０ｃによるインクの吐出と、レーザ照射手段３０ｂ，３０ｃによる近赤外レーザの照射と、がそれぞれ行われ、各色のインク（例えば、シアンインク、マゼンタインク）による画像が形成される。この際にも、インクが速やかに乾燥することから、記録媒体Ｐへのインクの浸透、拡散の発生や、インク滴間の打滴干渉の発生等が抑制される。続いて、インクジェット記録ヘッド２０ｄによるインクの吐出が行われた後、記録媒体Ｐは加熱装置４０に送られ、記録媒体Ｐの全面の乾燥が行われ、インク（例えば、イエローインク）による画像が形成される。このように、最後に記録するインク（例えば、イエローインク）を記録媒体Ｐに付与した後は、近赤外レーザを照射せずに記録媒体Ｐを加熱してインク乾燥を行う。以上のようにして、インクジェット記録装置３により画像形成が行われる。
【０１２８】
加熱装置４０としては、記録媒体Ｐの全面の乾燥を行うことができるものであればよく、特に制限はないが、例えば、遠赤外線ヒータ乾燥機、ドラムヒータ、カーボンヒータ、ハロゲンヒータ等が挙げられる。
【０１２９】
インクジェット記録装置３の構成および方法によれば、例えば、特定化合物がイエローの着色に影響を及ぼす場合には、最後に印刷するインクをイエローインクとして、イエローインクには特定化合物を含ませない構成とすれば、特定化合物によるイエローの着色への影響が避けられる。
【０１３０】
図３は、本実施形態に係るインクジェット記録装置の他の例を示す概略構成図である。図３に示す本実施形態に係るインクジェット記録装置５は、上記（３）の構成および方法によるものである。インクジェット記録装置５は、記録媒体Ｐを搬送する搬送手段１０と、記録媒体Ｐ上に複数色のインクを色別に吐出して記録媒体にインクを付与する４つのインクジェット記録ヘッド２０ａ，２０ｂ，２０ｃ，２０ｄと、記録媒体Ｐ上に吐出されたインクに対して中心波長が７５０ｎｍ以上９５０ｎｍ以下の範囲にある近赤外レーザを照射する近赤外レーザ発光装置として、１つのレーザ照射手段３０とを備える。
【０１３１】
搬送手段１０は、無端状のベルト１２がローラ１４ａ，１４ｂにより張架されたものである。ローラ１４ａ，１４ｂにより張架されたベルト１２は、少なくとも、各インクジェット記録ヘッド２０ａ，２０ｂ，２０ｃ，２０ｄのノズル面に対向する領域（インクの吐出領域）、および、レーザ照射手段３０による近赤外レーザの照射領域が、略水平になるように構成されている。また、ベルト１２は、インクジェット記録装置５が対象とする記録媒体Ｐの最大幅よりも大きな幅を有するものである。
【０１３２】
ローラ１４ａ，１４ｂの一方または両方にベルト駆動用のモータ（図示せず）が接続されており、そのモータによる動力によりベルト１２は図３中の矢印方向に回転移動する。上記のようなベルト１２の回転移動に伴い、ベルト１２上に供給された記録用紙等の記録媒体Ｐが図３の一方の側（右側）から他方の側（左側）へと搬送される。
【０１３３】
４つのインクジェット記録ヘッド２０ａ，２０ｂ，２０ｃ，２０ｄは、記録媒体Ｐの搬送方向上流側から下流側に沿って配置されており、複数色のインクを色別に収納するインクタンク２２ａ，２２ｂ，２２ｃ，２２ｄと、管路２４ａ，２４ｂ，２４ｃ，２４ｄを介してそれぞれ接続されている。各インクタンク２２ａ，２２ｂ，２２ｃ，２２ｄから供給された色別のインクは、搬送手段１０により搬送された記録媒体Ｐに対し、各インクジェット記録ヘッド２０ａ，２０ｂ，２０ｃ，２０ｄからその順に吐出される。
【０１３４】
インクジェット記録ヘッド２０ａ，２０ｂ，２０ｃ，２０ｄは、例えば、記録媒体Ｐの搬送方向上流側から、ブラックインクを吐出するヘッド２０ａと、シアンインクを吐出するヘッド２０ｂ、マゼンタインクを供給するヘッド２０ｃ、イエローインクを吐出するヘッド２０ｄと、含んで構成される。各インクジェット記録ヘッド２０ａ，２０ｂ，２０ｃ，２０ｄから吐出されるインクの組み合わせについては、上記の構成に限られず、複数色のインクを色別に吐出させる構成であればよく、上記の４色以外にさらに別の色相を有するインクを吐出するヘッドをさらに有する構成（つまりヘッドが５つ以上存在する構成）であってもよいし、吐出するインクの色相や順（吐出順）が上記の構成とは異なるものであってもよい。
【０１３５】
レーザ照射手段３０は、記録媒体Ｐの搬送方向の最下流側のインクジェット記録ヘッド２０ｄに対し、下流側に配置されている。レーザ照射手段３０は、近赤外レーザを照射する機能を備え、レーザ制御部３２により近赤外レーザの照射エネルギ、照射のタイミング、発振波長等が制御される。
【０１３６】
インクジェット記録装置５による画像形成プロセスについて説明する。インクジェット記録装置５では、まず、回転駆動しているベルト１２上に、図示されない供給手段により記録媒体Ｐが供給される。続いて、供給された記録媒体Ｐ上には、所定の画像情報に基づき、インクジェット記録ヘッド２０ａによりインク（例えば、ブラックインク）の液滴が吐出され、記録媒体Ｐ上に着弾する。
【０１３７】
上記と同様にして、インクジェット記録ヘッド２０ｂ，２０ｃ，２０ｄによるインクの吐出がそれぞれ行われ、各色のインク（例えば、シアンインク、マゼンタインク、イエローインク）による画像が形成される。そして、記録媒体Ｐ上に着弾したインクには、レーザ照射手段３０により近赤外レーザが照射される。これにより、インクが速やかに乾燥することから、記録媒体Ｐへのインクの浸透、拡散の発生や、インク滴間の打滴干渉の発生等が抑制される。以上のようにして、インクジェット記録装置５により画像形成が行われる。
【０１３８】
上記インクジェット記録装置１，３，５、すなわち上記（１），（２），（３）の構成および方法のうち、記録媒体Ｐへのインクの浸透、拡散の発生や、インク滴間の打滴干渉の発生等をより抑制する等の点で、上記インクジェット記録装置１、すなわち上記（１）の構成および方法、上記インクジェット記録装置３、すなわち上記（２）の構成および方法がより好ましく、上記インクジェット記録装置１、すなわち上記（１）の構成および方法が最も好ましい。
【実施例】
【０１３９】
以下、実施例および比較例を挙げ、本発明をより具体的に詳細に説明するが、本発明は、以下の実施例に限定されるものではない。
【０１４０】
［特定化合物（Ａ）］
下記のスキームに従って特定化合物（Ａ）（上記一般式（Ｉ）において、Ｒａ，Ｒｂ，Ｒｃ，Ｒｄは一般式（I−Ｒ）で示され、Ｒ１はメチル基、ｎは０である構造である化合物）を合成した。
【０１４１】
３口フラスコにＤｅａｎ−Ｓｔａｒｋトラップ、還流冷却管、撹拌シールおよび撹拌棒を設置し、反応容器とした。反応容器に２，２，８，８−テトラメチル−３，６−ノナジイン−５−オールとシクロヘキサンを入れた。酸化マンガン（ＩＶ）の粉末を加え、スリーワンモータで撹拌し、加熱還流させた。反応中にできた水を共沸蒸留により除去した。薄層クロマトグラフィで２，２，８，８−テトラメチル−３，６−ノナジイン−５−オールの残存がないことを確認した。反応混合物を放冷後、減圧濾過し、黄色の濾液（Ｆ１）を得た。濾過で得られた固体を別の容器に移して酢酸エチルを添加し、超音波分散して濾過する作業を４回繰り返し、酢酸エチル抽出液（Ｆ２）を得た。酢酸エチル抽出液（Ｆ２）と濾液（Ｆ１）とを混合し、ロータリーエバポレータ、次いで真空ポンプで濃縮し、オレンジ色に着色した液体を得た。オレンジ色に着色した液体を減圧蒸留し、淡黄色液体（中間体１）を得た。
【０１４２】
３口フラスコに温度計、滴下ロートを設置し、反応容器とした。エタノールに一硫化水素ナトリウムｎ水和物を加え、室温（２０℃）で溶解するまで撹拌した後、氷水で冷却した。内温が５℃になったところで、中間体１とエタノールの混合液を少しずつ滴下した。滴下により液が黄色からオレンジ色に変化した。発熱により内温が上昇するため、滴下量を調整しながら、内温５℃以上７℃以下の範囲で滴下した。その後、氷水バスを外し、室温（２０℃）で自然昇温させながら撹拌した。反応液に水を投入し、ロータリーエバポレータでエタノールを除去した。その後、飽和するまで食塩を加え、酢酸エチルで分液して有機相を回収した。有機相を飽和塩化アンモニウムで２回洗浄し、硫酸マグネシウムで乾燥させた。乾燥後、減圧濃縮し、茶色の液体を回収した。この茶色の液体を減圧蒸留した。２００℃から留分が出始めるが、初留成分は含まれないため、蒸気量が増えたところで本留とした。黄色液体（中間体２）が蒸留された。
【０１４３】
３口フラスコに撹拌棒と中間体２とを入れ、窒素導入管および還流冷却器を付け、窒素置換した。窒素雰囲気下、無水テトラヒドロフランを注射器で加え、室温下（２０℃）で撹拌しながら臭化メチルマグネシウムの１Ｍテトラヒドロフラン（ＴＨＦ）溶液を注射器で滴下した。滴下終了後、この反応液を加熱撹拌し、還流させた。窒素雰囲気下、反応液を放冷後、氷水浴にて冷却しながら、臭化アンモニウムを水に溶かした溶液を滴下した。反応混合物をさらに室温（２０℃）にて撹拌した後、ｎ−ヘキサンを加え、硫酸ナトリウムで乾燥した。乾燥後、ｎ−ヘキサン／ＴＨＦ溶液を注射筒で取出し、無機層を酢酸エチルで洗浄し抽出液を得た。ｎ−ヘキサン／ＴＨＦ溶液と無機層からの抽出液とを混合し、減圧濃縮後真空乾燥し、中間体３を得た。
【０１４４】
窒素雰囲気下、中間体３およびスクアリン酸を、シクロヘキサンとイソブタノールとの混合溶媒に分散し、ピリジンを加えて加熱還流させた。その後、イソブタノールを追加し、反応混合物をさらに加熱還流させた。反応中に生じた水を共沸蒸留により除去した。反応混合物を放冷後、減圧濾過し、難溶物を除去した。濾液をロータリーエバポレータで濃縮した。残渣にメタノールを添加し、４０℃に加熱後、−１０℃に冷却した。濾過にて結晶を得て、これを真空乾燥し、特定化合物（Ａ）を得た。
【０１４５】
【化９】
2018048282.tif 000010
【０１４６】
＜実施例１＞
［シアンインク１］
色材（顔料）Ｐｉｇｍｅｎｔ  Ｂｌｕｅ１５：４                        ４質量％
スチレン−メタクリル酸エステル−メタクリル酸Ｎａ塩共重合体（顔料分散剤）
０．４質量％
近赤外線吸収性水性分散液（下記構造（Ａ）の特定化合物の含有量０．２４質量％、樹脂分散剤ＰＶ−１２（重量平均分子量：３２０００、酸価：３４ｍｇＫＯＨ／ｇ）４．８質量％）                                                            ２１質量％
プロピレングリコール                                              １０質量％
ジエチレングリコールモノイソプロピルエーテル                        ５質量％
１，２−ヘキサンジオール                                            １質量％
オルフィンＥ１０１０（界面活性剤）                              ０．５質量％
オルフィンＥ１００４（界面活性剤）                              ０．５質量％
ｐＨ緩衝剤（ＢＥＳ／ＮａＯＨ水溶液）                                ２質量％
純水                                                          ５５．６質量％
【０１４７】
【化１０】
2018048282.tif 000011
【０１４８】
上記成分を混合したのち、５μｍフィルタでろ過を行い、シアンインク１を得た。インクｐＨは７．７であった。
【０１４９】
［マゼンタインク１］
色材（顔料）Ｐｉｇｍｅｎｔ  Ｒｅｄ  １２２                        ６質量％
スチレン−メタクリル酸エステル−メタクリル酸Ｎａ塩共重合体（顔料分散剤）
０．６質量％
近赤外線吸収性水性分散液（上記構造（Ａ）の特定化合物の含有量０．２４質量％、樹脂分散剤ＰＶ−１２  ４．８質量％）                                ２１質量％
プロピレングリコール                                            １０質量％
ジエチレングリコールモノイソプロピルエーテル                      ５質量％
１，２−ヘキサンジオール                                          １質量％
オルフィンＥ１０１０                                          ０．６質量％
オルフィンＥ１００４                                          ０．４質量％
ｐＨ緩衝剤（ＢＥＳ／ＮａＯＨ水溶液）                              ２質量％
純水                                                        ５３．４質量％
【０１５０】
上記成分を混合したのち、５μｍフィルタでろ過を行い、マゼンタインク１を得た。インクｐＨは７．４であった。
【０１５１】
［イエローインク１］
色材（顔料）Ｐｉｇｍｅｎｔ  Ｙｅｌｌｏｗ  ７４                    ４質量％
スチレン−メタクリル酸エステル−メタクリル酸Ｎａ塩共重合体（顔料分散剤）
０．４質量％
近赤外線吸収性水性分散液（上記構造（Ａ）の特定化合物の含有量０．２４質量％、樹脂分散剤ＰＶ−１２  ４．８質量％）                                ２１質量％
プロピレングリコール                                            １２質量％
ジエチレングリコールモノイソプロピルエーテル                      ５質量％
１，２−ヘキサンジオール                                          １質量％
オルフィンＥ１０１０                                          ０．６質量％
オルフィンＥ１００４                                          ０．４質量％
ｐＨ緩衝剤（ＢＥＳ／ＮａＯＨ水溶液）                              ２質量％
純水                                                        ５３．６質量％
【０１５２】
上記成分を混合したのち、５μｍフィルタでろ過を行い、イエローインク１を得た。インクｐＨは８．０であった。
【０１５３】
［ブラックインク１］
色材（顔料）カーボンブラック                                      ５質量％
スチレン−アクリル酸エステル−アクリル酸Ｎａ塩共重合体（顔料分散剤）
０．５質量％
プロピレングリコール                                            １５質量％
ジエチレングリコールモノイソプロピルエーテル                      ４質量％
１，２−ヘキサンジオール                                      １．５質量％
ポリアクリレートエマルション（固形分２５％）                      ３質量％
オルフィンＥ１０１０                                          ０．６質量％
オルフィンＥ１００４                                          ０．４質量％
ｐＨ緩衝剤（ＢＥＳ／ＮａＯＨ水溶液）                              ２質量％
純水                                                            ７０質量％
【０１５４】
上記成分を混合したのち、５μｍフィルタでろ過を行い、ブラックインク１を得た。
【０１５５】
［評価］
（画像ムラ）
シアンインク１、マゼンタインク１、イエローインク１、ブラックインク１を含むインクセットを用い、図１に示したインクジェット記録装置（近赤外レーザピーク波長：８０８ｎｍ）で、低浸透性の記録媒体として印刷用塗工紙であるＯＫトップコート＋（王子製紙社製）上に記録を行った。単色および二次色ソリッドパッチについて、以下の基準で目視にて評価した。実施例１の結果は〇であった。結果を表１にまとめる。
○：ソリッドパッチ全体が均一に見える
△：若干の粒状性劣化は見られるものの、明らかなスジムラなし
×：白スジが目視で認識できる
【０１５６】
（インク保存安定性）
前記インクについて、密閉状態で５０℃環境にて、１か月保管した。保管後のインクｐＨ、粘度、表面張力、体積平均粒径、＞０．５μｍの粗大粒子数、顔料および特定化合物の分光スペクトルのピーク波長とその吸光度について保管前と比較し、以下の基準で評価した。変化率はすべて＜１０％で〇であった。結果を表１にまとめる。
〇：変化率がすべて１０％以下
△：１項目の変化率が１０％超、２０％以下、残りの項目は１０％以下
×：２項目以上の変化率が１０％超、または１項目の変化率が２０％超
【０１５７】
なお、インクｐＨは、ｐＨ測定装置（メトラートレド製、ＭＰＣ２２７）を用いて２３℃の条件で測定した。粘度は、粘度測定装置（東機産業製、ＴＶ−２０）を用いて２３℃、せん断速度７５０ｓ−１の条件で測定した。表面張力は、表面張力測定装置（協和界面科学製、ウイルヘルミー型ＣＢＶＰ）を用いて２３℃の条件で測定した。体積平均粒径は、粒径分布測定装置（日機装製、ナノトラックＵＰＡ）を用いて２３℃の条件で測定した。＞０．５μｍの粗大粒子数は、個数カウント方式粒度分布計（ＰＳＳ製、アキュサイザー７８０ＡＰＳ）を用いて２３℃の条件で測定した。分光スペクトルのピーク波長とその吸光度は、分光光度計（日本分光製、Ｖ−５６０）を用いて２３℃の条件で測定した。また、樹脂分散剤の酸価は、ＪＩＳ  Ｋ００７０：１９９２に定める中和滴定法で測定した。
【０１５８】
＜比較例１＞
実施例１のインクの代わりに、ｐＨ緩衝剤を炭酸水素ナトリウム−水酸化ナトリウムに変更し、ｐＨ＝９．５に調整したインクを用い、実施例１と同様の評価を行った。画像ムラの結果は×、インク保存安定性評価では、体積平均粒径、および分光スペクトル変化率が＞１０％で×であった。特定化合物による近赤外線吸収効率が低下したため、インク中の溶媒が蒸発する前に記録媒体上でインク滴間の打滴干渉により、白スジが発生したと考えられる。また、特定化合物の結晶化が起こり、体積平均粒径が大きくなったと考えられる。
【０１５９】
＜比較例２＞
実施例１のインクの代わりに、ｐＨ緩衝材をりん酸二水素カリウム−水酸化ナトリウムに変更し、ｐＨ＝５．８に調整したインクを用い、実施例１と同様の評価を行った。画像ムラの結果は〇であったが、インク保存安定性評価では、粘度、＞０．５μｍの粗大粒子数および分光スペクトル変化率の変化率が＞２０％であり、×であった。色材そのものの吸収スペクトルが変化し、また、色材および特定化合物の水中での分散安定性が悪化し、経時により凝集物が生じたと考えられる。
【０１６０】
＜比較例３＞
実施例１のインクの代わりに、ｐＨ緩衝剤をホウ酸−水酸化ナトリウムに変更し、ｐＨ＝８．６に調整したインクを用い、実施例１と同様の評価を行った。画像ムラの結果は×、インク保存安定性評価では、分光スペクトル変化率が＞１０％で△であった。
【０１６１】
＜比較例４＞
実施例１のインクの代わりに、ｐＨ緩衝剤をりん酸二水素カリウム−水酸化ナトリウムに変更し、ｐＨ＝６．４に調整したインクを用い、実施例１と同様の評価を行った。画像ムラの結果は〇であったが、インク保存安定性評価では、＞０．５μｍの粗大粒子数の変化率が＞２０％で×であった。
【０１６２】
＜実施例２＞
［シアンインク２］
色材（顔料）Ｐｉｇｍｅｎｔ  Ｂｌｕｅ１５：４                        ４質量％
スチレン−メタクリル酸エステル−メタクリル酸Ｎａ塩共重合体（顔料分散剤）
０．４質量％
近赤外線吸収性水性分散液（上記構造（Ａ）の特定化合物の含有量０．２４質量％、樹脂分散剤ＰＶ−０５（重量平均分子量：２００００、酸価：１６ｍｇＫＯＨ／ｇ）４．８質量％）                                                            ２１質量％
プロピレングリコール                                              １０質量％
プロピレングリコールモノプロピルエーテル                            ４質量％
１，２−ヘキサンジオール                                        ０．５質量％
オルフィンＥ１０１０                                            ０．６質量％
オルフィンＥ１００４                                            ０．４質量％
ｐＨ緩衝剤（ＢＥＳ／ＮａＯＨ水溶液）                            １．７質量％
純水                                                          ５５．６質量％
【０１６３】
上記成分を混合したのち、５μｍフィルタでろ過を行い、シアンインク２を得た。インクｐＨは７．１であった。上記シアンインク２を、実施例１のシアンインク１の代わりに入れ替えて、実施例１と同様の評価を行った。評価結果はすべて〇であった。
【０１６４】
＜実施例３＞
［シアンインク３］
色材（顔料）Ｐｉｇｍｅｎｔ  Ｂｌｕｅ１５：４                        ４質量％
スチレン−メタクリル酸エステル−メタクリル酸Ｎａ塩共重合体（顔料分散剤）
０．４質量％
近赤外線吸収性水性分散液（上記構造（Ａ）の特定化合物の含有量０．２４質量％、樹脂分散剤ＰＶ−１５（重量平均分子量：２７０００、酸価：１１ｍｇＫＯＨ／ｇ）４．８質量％）                                                            ２１質量％
プロピレングリコール                                              １０質量％
プロピレングリコールモノブチルエーテル                              ３質量％
１，２−ヘキサンジオール                                        ０．５質量％
オルフィンＥ１０１０                                            ０．６質量％
オルフィンＥ１００４                                            ０．４質量％
ｐＨ緩衝剤（ＢＥＳ／ＮａＯＨ水溶液）                            １．５質量％
純水                                                          ５５．６質量％
【０１６５】
上記成分を混合したのち、５μｍフィルタでろ過を行い、シアンインク３を得た。インクｐＨは６．８であった。上記シアンインク３を、実施例１のシアンインク１の代わりに入れ替えて、実施例１と同様の評価を行った。評価結果はすべて〇であった。
【０１６６】
［特定化合物（Ｂ）］
特定化合物（Ａ）の合成において、２，２，８，８−テトラメチル−３，６−ノナジイン−５−オールの代わりに２，１０−ジメチル−４，７−ウンデカジイン−６−オールを使用したこと以外は同様の手順で、特定化合物（Ｂ）を合成した。
【０１６７】
＜実施例４＞
［シアンインク４］
色材（顔料）Ｐｉｇｍｅｎｔ  Ｂｌｕｅ１５：４                        ４質量％
スチレン−メタクリル酸エステル−メタクリル酸Ｎａ塩共重合体（顔料分散剤）
０．４質量％
近赤外線吸収性水性分散液（下記構造（Ｂ）の特定化合物の含有量０．２４質量％、樹脂分散剤ＰＶ−１２  ４．８質量％）                                  ２１質量％
プロピレングリコール                                              １０質量％
ジエチレングリコールモノブチルエーテル                              ３質量％
１，２−ヘキサンジオール                                        ０．７質量％
オルフィンＥ１０１０                                            ０．５質量％
オルフィンＥ１００４                                            ０．５質量％
ｐＨ緩衝剤（ＢＥＳ／ＮａＯＨ水溶液）                                ２質量％
純水                                                          ５７．６質量％
【０１６８】
【化１１】
2018048282.tif 000012
【０１６９】
上記成分を混合したのち、５μｍフィルタでろ過を行い、シアンインク４を得た。
インクｐＨは７．７であった。上記シアンインク４を、実施例１のシアンインク１の代わりに入れ替えて、実施例１と同様の評価を行った。画像ムラの評価結果は〇、インク保存安定性評価は〇であった。
【０１７０】
＜実施例５＞
［シアンインク５］
色材（顔料）Ｐｉｇｍｅｎｔ  Ｂｌｕｅ１５：４                        ４質量％
スチレン−メタクリル酸エステル−メタクリル酸Ｎａ塩共重合体（顔料分散剤）
０．４質量％
近赤外線吸収性水性分散液（上記構造（Ａ）の特定化合物の含有量０．２４質量％、樹脂分散剤Ｐ−１１（重量平均分子量：４００００、酸価：２１ｍｇＫＯＨ／ｇ）４．８質量％）                                                              ２１質量％
プロピレングリコール                                              １０質量％
ジプロピレングリコールモノイソプロピルエーテル                      ４質量％
１，２−ヘキサンジオール                                        ０．５質量％
オルフィンＥ１０１０                                            ０．６質量％
オルフィンＥ１００４                                            ０．４質量％
ｐＨ緩衝剤（ＢＥＳ／ＮａＯＨ水溶液）                            ２．５質量％
純水                                                          ５６．６質量％
【０１７１】
上記成分を混合したのち、５μｍフィルタでろ過を行い、シアンインク２を得た。インクｐＨは８．４であった。上記シアンインク５を、実施例１のシアンインク１の代わりに入れ替えて、実施例１と同様の評価を行った。画像ムラの評価結果は〇、インク保存安定性評価は、保管前と比較したところ、ｐＨ変化率が１５％であったが、その他の特性の変化率は△であった。
【０１７２】
＜実施例６＞
実施例１のインクの代わりに、ｐＨ緩衝剤をＢｉｃｉｎｅ−水酸化ナトリウムに変更し、ｐＨ＝８．５に調整したインクを用い、実施例１と同様の評価を行った。画像ムラの結果は〇、変化率はすべて＜１０％で〇であった。
【０１７３】
＜実施例７＞
実施例１のインクの代わりに、ｐＨ緩衝剤をＡＤＡ−水酸化ナトリウムに変更し、ｐＨ＝６．５に調整したインクを用い、実施例１と同様の評価を行った。画像ムラの結果は〇、変化率はすべて＜１０％で〇であった。
【０１７４】
＜実施例８＞
［シアンインク６］
色材（顔料）Ｐｉｇｍｅｎｔ  Ｂｌｕｅ１５：４                          ４質量％
スチレン−メタクリル酸エステル−メタクリル酸Ｎａ塩共重合体（顔料分散剤）
０．４質量％
近赤外線吸収性水性分散液（上記構造（Ａ）の特定化合物の含有量０．２４質量％、樹脂分散剤ＰＡ−１５（重量平均分子量：１７０００、酸価：１１ｍｇＫＯＨ／ｇ）４．８質量％）                                                              ２１質量％
プロピレングリコール                                                １０質量％
ジエチレングリコールモノブチルエーテル                                ３質量％
１，２−ヘキサンジオール                                          ０．７質量％
オルフィンＥ１０１０                                              ０．５質量％
オルフィンＥ１００４                                              ０．５質量％
ｐＨ緩衝剤（ＢＥＳ／ＮａＯＨ水溶液）                                  ２質量％
純水                                                            ５７．６質量％
【０１７５】
上記成分を混合したのち、５μｍフィルタでろ過を行い、シアンインク６を得た。
インクｐＨは７．５であった。上記シアンインク６を、実施例１のシアンインク１の代わりに入れ替えて、実施例１と同様の評価を行った。画像ムラの評価結果は〇、インク保存安定性評価はすべて〇であった。
【０１７６】
＜実施例９＞
［シアンインク６］
色材（顔料）Ｐｉｇｍｅｎｔ  Ｂｌｕｅ１５：４                        ４質量％
スチレン−メタクリル酸エステル−メタクリル酸Ｎａ塩共重合体（顔料分散剤）
０．４質量％
特定化合物（上記構造（Ａ）の特定化合物）                      ０．０１質量％
プロピレングリコール                                              １０質量％
ジエチレングリコールモノブチルエーテル                              ３質量％
１，２−ヘキサンジオール                                        ０．７質量％
オルフィンＥ１０１０                                            ２．０質量％
オルフィンＥ１００４                                            １．５質量％
ｐＨ緩衝剤（ＢＥＳ／ＮａＯＨ水溶液）                                ２質量％
純水                                                        ７６．３９質量％
【０１７７】
上記成分を混合したのち、５μｍフィルタでろ過を行い、シアンインク７を得た。
インクｐＨは７．６であった。上記シアンインク７を、実施例１のシアンインク１の代わりに入れ替えて、実施例１と同様の評価を行った。画像ムラの評価結果は△、インク保存安定性評価は分光スペクトル変化率が１８％、その他の特性は変化率＜１０％で△であった。
【０１７８】
【表１】
2018048282.tif 000013
【０１７９】
以上のように、実施例のインクにより、インクｐＨが６．５以上８．５以下の範囲外のである比較例のインクに比べて、特定化合物を含むインクの保存安定性と、インクジェット記録した際の画質低下の抑制とが両立された。
【符号の説明】
【０１８０】
１，３，５  インクジェット記録装置、１０  搬送手段、１２  ベルト、１４ａ，１４ｂ  ローラ、２０ａ，２０ｂ，２０ｃ，２０ｄ  インクジェット記録ヘッド、２２ａ，２２ｂ，２２ｃ，２２ｄ  インクタンク、２４ａ，２４ｂ，２４ｃ，２４ｄ  管路、３０，３０ａ，３０ｂ，３０ｃ，３０ｄ  レーザ照射手段、３２  レーザ制御部、４０  加熱装置。
【図１】
2018048282.tif 000018
【図２】
2018048282.tif 000019
【図３】
2018048282.tif 000020